(57)【要約】      （修正有）【課題】高発光効率、低電圧、かつ長寿命で駆動する有機エレクトロルミネッセンス素子、並びに該有機エレクトロルミネッセンス素子を備える電子機器を提供する。【解決手段】電荷発生層５を挟んで第一発光ユニット１０と、第二発光ユニット２０と、を備え、第一発光ユニット１０は、一般式（１）で表される第一の化合物と、青色発光性の第二の化合物とを含む青色発光層１２を有し、Ｚ１は、一般式（２）で表され、一般式（３）または（４）で表される環構造がＺ１に縮合し、Ｘ１およびＸ２は酸素原子または硫黄原子である有機エレクトロルミネッセンス素子。2018156721.tif 000256【選択図】図１
2018156721.tif 000002
【特許請求の範囲】
【請求項１】
陰極と、
陽極と、
前記陰極および前記陽極の間に含まれる電荷発生層と、
前記電荷発生層および前記陰極の間に含まれる第一発光ユニットと、
前記電荷発生層および前記陽極の間に含まれる第二発光ユニットと、を備え、
前記第一発光ユニットは、下記一般式（１）で表される第一の化合物と、青色発光性の第二の化合物とを含む青色発光層を有する、有機エレクトロルミネッセンス素子。
【化１】
2018156721.tif 000242
［前記一般式（１）中、
Ｒ１〜Ｒ１０のいずれか１つはＬ１との結合に用いられる単結合であり、Ｌ１との結合に用いられないＲ１〜Ｒ１０は、それぞれ独立に、水素原子又は置換基であり、
置換基である場合のＲ１〜Ｒ１０は、それぞれ独立に、
ハロゲン原子、
ヒドロキシル基、
シアノ基、
置換もしくは無置換のアミノ基、
置換もしくは無置換の炭素数１〜３０のアルキル基、
置換もしくは無置換の炭素数１〜３０のアルコキシ基、
置換もしくは無置換の環形成炭素数６〜３０のアリールオキシ基、
置換もしくは無置換の環形成炭素数６〜３０のアリールチオ基、
置換もしくは無置換の環形成炭素数６〜３０の芳香族炭化水素基、および
置換もしくは無置換の環形成原子数５〜３０の複素環基からなる群から選択され、
Ｌ１は、単結合又は連結基であり、
連結基である場合のＬ１は、
置換もしくは無置換の環形成炭素数６〜３０の芳香族炭化水素基、または
置換もしくは無置換の環形成原子数５〜３０の複素環基であり、
Ｚ１は、下記一般式（２）で表され、
ａ、ｂおよびｃは、それぞれ独立に、１以上４以下の整数であり、
複数のＺ１は、同一でも異なっていてもよく、
複数の［（Ｚ１）ａ−Ｌ１−］で表される構造は、同一でも異なっていてもよく、
添え字ｂの括弧で括られた複数の環構造は、同一でも異なっていてもよい。］
【化２】
2018156721.tif 000243
［前記一般式（２）中、Ｘ１は、酸素原子又は硫黄原子であり、
Ｒ１１１〜Ｒ１１８は、それぞれ独立に、水素原子、置換基、又はＬ１と結合する単結合であり、置換基である場合のＲ１１１〜Ｒ１１８は、それぞれ独立に、置換基である場合のＲ１〜Ｒ１０について列挙した置換基の群から選択され、
ただし、Ｒ１１１およびＲ１１２の組、Ｒ１１２およびＲ１１３の組、Ｒ１１３およびＲ１１４の組、Ｒ１１５およびＲ１１６の組、Ｒ１１６およびＲ１１７の組、またはＲ１１７およびＲ１１８の組のうち少なくとも１組は、置換基であり、置換基同士が結合して、下記一般式（３）又は（４）で表される環を形成する。］
【化３】
2018156721.tif 000244
［前記一般式（３）において、ｙ１およびｙ２は、前記一般式（２）で表されるＺ１の環構造との結合位置を表し、
前記一般式（４）において、ｙ３およびｙ４は、前記一般式（２）で表されるＺ１の環構造との結合位置を表し、Ｘ２は酸素原子又は硫黄原子であり、
前記一般式（３）および（４）において、
Ｒ１２１〜Ｒ１２４およびＲ１２５〜Ｒ１２８は、それぞれ独立に、水素原子、置換基、又はＬ１と結合する単結合であり、置換基である場合のＲ１２１〜Ｒ１２８は、それぞれ独立に、置換基である場合のＲ１〜Ｒ１０について列挙した置換基の群から選択され、
ただし、前記一般式（３）で表される環を形成する場合、環を形成しないＲ１１１〜Ｒ１１８およびＲ１２１〜Ｒ１２４のいずれか１つは、Ｌ１と結合する単結合であり、
前記一般式（４）で表される環を形成する場合、環を形成しないＲ１１１〜Ｒ１１８およびＲ１２５〜Ｒ１２８のいずれか１つは、Ｌ１と結合する単結合である。］
【請求項２】
前記第一発光ユニットと前記第二発光ユニットとは前記電荷発生層を介して直列に連結されている、請求項１に記載の有機エレクトロルミネッセンス素子。
【請求項３】
前記第二発光ユニットは、緑色発光性の第三の化合物および赤色発光性の第四の化合物を含む赤緑混色発光層を有する、請求項１または請求項２に記載の有機エレクトロルミネッセンス素子。
【請求項４】
前記第二発光ユニットは、緑色発光性の第三の化合物を含む緑色発光層および赤色発光性の第四の化合物を含む赤色発光層を有する、請求項１または請求項２に記載の有機エレクトロルミネッセンス素子。
【請求項５】
前記第二発光ユニットは、黄色発光性の第五の化合物を含む黄色発光層を有する、請求項１または請求項２に記載の有機エレクトロルミネッセンス素子。
【請求項６】
前記陽極と前記第二発光ユニットとの間に含まれる第二電荷発生層と、
前記陽極と前記第二電荷発生層との間に含まれる第三発光ユニットと、をさらに備え、
前記第二発光ユニットは、緑色発光性の第三の化合物および赤色発光性の第四の化合物を含む赤緑混色発光層を有し、
前記第三発光ユニットは、青色発光性の第五の化合物を含む第二の青色発光層を有する、請求項１または請求項２に記載の有機エレクトロルミネッセンス素子。
【請求項７】
前記陽極が光反射性電極であり、
前記陰極が光透過性電極である、請求項１から請求項６のいずれか一項に記載の有機エレクトロルミネッセンス素子。
【請求項８】
前記陰極が光反射性電極であり、
前記陽極が光透過性電極である、請求項１から請求項６のいずれか一項に記載の有機エレクトロルミネッセンス素子。
【請求項９】
Ｚ１が下記一般式（８）〜（１０）で表される基からなる群から選択されるいずれかの基である、請求項１から請求項８のいずれか一項に記載の有機エレクトロルミネッセンス素子。
【化４】
2018156721.tif 000245
【化５】
2018156721.tif 000246
【化６】
2018156721.tif 000247
［前記一般式（８）〜（１０）中、Ｒ１６１〜Ｒ１７０、Ｒ１７１〜Ｒ１８０、Ｒ１８１〜Ｒ１９０は、それぞれ独立に、前記一般式（１）においてＬ１との結合に用いられないＲ１〜Ｒ１０と同義であり、
ただし、Ｒ１６１〜Ｒ１７０のいずれか１つ、Ｒ１７１〜Ｒ１８０のいずれか１つ、Ｒ１８１〜Ｒ１９０のいずれか１つは、Ｌ１と結合する単結合であり、
Ｘ１は、前記一般式（２）におけるＸ１と同義である。］
【請求項１０】
前記第一の化合物は、下記一般式（１２）で表され、請求項１から請求項９のいずれか一項に記載の有機エレクトロルミネッセンス素子。
【化７】
2018156721.tif 000248
［前記一般式（１２）において、Ｒ１〜Ｒ８は、それぞれ独立に、水素原子または置換基であり、置換基である場合のＲ１〜Ｒ８は、それぞれ独立に、前記一般式（１）における置換基である場合のＲ１〜Ｒ８について列挙した置換基の群から選択され、
Ｌ１は、単結合または連結基であり、連結基である場合のＬ１は、置換もしくは無置換の環形成炭素数６〜３０の芳香族炭化水素基または置換もしくは無置換の環形成原子数５〜３０の複素環基であり、
Ａｒ２は、置換もしくは無置換の環形成炭素数６〜３０の芳香族炭化水素基、または置換もしくは無置換の環形成原子数５〜３０の複素環基であり、
Ｒ１７０は、水素原子、置換基またはＬ１と結合する単結合である。置換基である場合のＲ１７０は、置換基である場合のＲ１〜Ｒ８について列挙した置換基の群から選択され、
ｄは、３であり、複数のＲ１７０は、互いに同一でも異なっていてもよく、
Ｘ１は、酸素原子または硫黄原子であり、
Ｒ１７５〜Ｒ１８０は、それぞれ独立に、水素原子、または置換基であり、置換基である場合のＲ１７５〜Ｒ１８０は、それぞれ独立に、置換基である場合のＲ１〜Ｒ８について列挙した置換基の群から選択される。］
【請求項１１】
前記第一の化合物は、下記一般式（１３）または下記一般式（１４）で表される、請求項１から請求項１０のいずれか一項に記載の有機エレクトロルミネッセンス素子。
【化８】
2018156721.tif 000249
【化９】
2018156721.tif 000250
［前記一般式（１３）および（１４）において、Ｒ１〜Ｒ８、Ａｒ２、Ｌ１、Ｘ１、Ｒ１７１〜Ｒ１８０は、それぞれ、前記一般式（１）または（９）におけるＲ１〜Ｒ８、Ｌ１、Ｘ１、Ｒ１７１〜Ｒ１８０と同義である。］
【請求項１２】
前記第一の化合物は、下記一般式（１５）または下記一般式（１６）で表される、請求項１から請求項１１のいずれか一項に記載の有機エレクトロルミネッセンス素子。
【化１０】
2018156721.tif 000251
【化１１】
2018156721.tif 000252
［前記一般式（１５）および（１６）において、Ｒ１〜Ｒ８、Ａｒ２、Ｘ１、Ｒ１７１〜Ｒ１８０は、それぞれ、前記一般式（１）または（９）におけるＲ１〜Ｒ８、Ａｒ２、Ｘ１、Ｒ１７１〜Ｒ１８０と同義である。］
【請求項１３】
Ａｒ２は、置換もしくは無置換のフェニル基、置換もしくは無置換のナフチル基、置換もしくは無置換のフェナントリル基、置換もしくは無置換のベンズアントリル基、置換もしくは無置換の９，９−ジメチルフルオレニル基、および置換もしくは無置換のジベンゾフラニル基からなる群から選択されるいずれかの置換基である、請求項１０から請求項１２のいずれか一項に記載の有機エレクトロルミネッセンス素子。
【請求項１４】
Ａｒ２は、下記一般式（１１ａ）〜（１１ｋ），（１１ｍ），（１１ｎ），（１１ｐ）で表される基からなる群から選択されるいずれかの基である、請求項１０から請求項１３のいずれか一項に記載の有機エレクトロルミネッセンス素子。
【化１２】
2018156721.tif 000253
【化１３】
2018156721.tif 000254
【化１４】
2018156721.tif 000255
【請求項１５】
Ｘ１は、酸素原子である、請求項１から請求項１４のいずれか一項に記載の有機エレクトロルミネッセンス素子。
【請求項１６】
Ｒ１〜Ｒ８は、水素原子である、請求項１から請求項１５のいずれか一項に記載の有機エレクトロルミネッセンス素子。
【請求項１７】
前記青色発光層と前記陰極との間に電子輸送層を有する、請求項１から請求項１６のいずれか一項に記載の有機エレクトロルミネッセンス素子。
【請求項１８】
前記青色発光層と前記電荷発生層との間に正孔輸送層を有する、請求項１から請求項１７のいずれか一項に記載の有機エレクトロルミネッセンス素子。
【請求項１９】
請求項１から請求項１８のいずれか一項に記載の有機エレクトロルミネッセンス素子を備える電子機器。
【発明の詳細な説明】
【技術分野】
【０００１】
本発明は、有機エレクトロルミネッセンス素子および電子機器に関する。
【背景技術】
【０００２】
有機物質を使用した有機エレクトロルミネッセンス素子（以下、有機ＥＬ素子と略記する場合がある。）は、固体発光型の安価な大面積フルカラー表示素子としての用途が有望視され、多くの開発が行われている。一般に有機ＥＬ素子は、発光層および該発光層を挟んだ一対の対向電極（陽極および陰極）を含む。両電極間に電界が印加されると、陰極側から電子が注入され、陽極側から正孔が注入される。電子および正孔が発光層において再結合すると、励起状態が生成される。励起状態から基底状態へ戻る際のエネルギーが光として放出される。
【０００３】
有機ＥＬ素子としては、陽極および陰極の間に１つの発光ユニットを備えるタイプの有機ＥＬ素子（以下、本明細書において、単ユニット型の有機ＥＬ素子と称する場合がある。）がある。
また、有機ＥＬ素子としては、電荷発生層を介して複数の発光ユニットを直列接続させた構成を備えるタイプの有機ＥＬ素子がある。このような有機ＥＬ素子は、タンデム型、マルチユニット型、スタック型等と称される場合があるが、本明細書においては、タンデム型の有機ＥＬ素子と称する。
【０００４】
タンデム型の有機ＥＬ素子に関しては、従来、種々の検討がなされている（例えば、特許文献１〜３参照）。
陽極と電荷発生層との間に設ける発光ユニットと、陰極と電荷発生層との間に設ける発光ユニットの発光色を適宜設計することにより、有機ＥＬ素子を白色で発光させる検討がなされている。例えば、特許文献１〜２には、陽極と電荷発生層との間に赤色発光層および緑色発光層を含む発光ユニットを設け、陰極と電荷発生層との間に青色発光層を含む発光ユニットを設けた有機ＥＬ素子が記載されている。
【先行技術文献】
【特許文献】
【０００５】
【特許文献１】特開２００６−３２４０１６号公報
【特許文献２】特開２００５−２６７９９０号公報
【特許文献３】特表２００８−５１８４００号公報
【発明の概要】
【発明が解決しようとする課題】
【０００６】
本発明の目的は、高い発光効率を維持しながら、低い電圧、かつ長寿命で駆動する有機エレクトロルミネッセンス素子を提供すること、並びに当該有機エレクトロルミネッセンス素子を備える電子機器を提供することである。
【課題を解決するための手段】
【０００７】
本発明の一態様によれば、陰極と、陽極と、前記陰極および前記陽極の間に含まれる電荷発生層と、前記電荷発生層および前記陰極の間に含まれる第一発光ユニットと、前記電荷発生層および前記陽極の間に含まれる第二発光ユニットと、を備え、前記第一発光ユニットは、下記一般式（１）で表される第一の化合物と、青色発光性の第二の化合物とを含む青色発光層を有する、有機エレクトロルミネッセンス素子が提供される。
【０００８】
【化１】
2018156721.tif 000003
【０００９】
［前記一般式（１）中、Ｒ１〜Ｒ１０のいずれか１つはＬ１との結合に用いられる単結合であり、Ｌ１との結合に用いられないＲ１〜Ｒ１０は、それぞれ独立に、水素原子又は置換基であり、置換基である場合のＲ１〜Ｒ１０は、それぞれ独立に、ハロゲン原子、ヒドロキシル基、シアノ基、置換もしくは無置換のアミノ基、置換もしくは無置換の炭素数１〜３０のアルキル基、置換もしくは無置換の炭素数１〜３０のアルコキシ基、置換もしくは無置換の環形成炭素数６〜３０のアリールオキシ基、置換もしくは無置換の環形成炭素数６〜３０のアリールチオ基、置換もしくは無置換の環形成炭素数６〜３０の芳香族炭化水素基、および置換もしくは無置換の環形成原子数５〜３０の複素環基からなる群から選択され、Ｌ１は、単結合又は連結基であり、連結基である場合のＬ１は、置換もしくは無置換の環形成炭素数６〜３０の芳香族炭化水素基、または置換もしくは無置換の環形成原子数５〜３０の複素環基であり、Ｚ１は、下記一般式（２）で表され、ａ、ｂおよびｃは、それぞれ独立に、１以上４以下の整数であり、複数のＺ１は、同一でも異なっていてもよく、複数の［（Ｚ１）ａ−Ｌ１−］で表される構造は、同一でも異なっていてもよく、添え字ｂの括弧で括られた複数の環構造は、同一でも異なっていてもよい。］
【００１０】
【化２】
2018156721.tif 000004
【００１１】
［前記一般式（２）中、Ｘ１は、酸素原子又は硫黄原子であり、Ｒ１１１〜Ｒ１１８は、それぞれ独立に、水素原子、置換基、又はＬ１と結合する単結合であり、置換基である場合のＲ１１１〜Ｒ１１８は、それぞれ独立に、置換基である場合のＲ１〜Ｒ１０について列挙した置換基の群から選択され、ただし、Ｒ１１１およびＲ１１２の組、Ｒ１１２およびＲ１１３の組、Ｒ１１３およびＲ１１４の組、Ｒ１１５およびＲ１１６の組、Ｒ１１６およびＲ１１７の組、またはＲ１１７およびＲ１１８の組のうち少なくとも１組は、置換基であり、置換基同士が結合して、下記一般式（３）又は（４）で表される環を形成する。］
【００１２】
【化３】
2018156721.tif 000005
【００１３】
［前記一般式（３）において、ｙ１およびｙ２は、前記一般式（２）で表されるＺ１の環構造との結合位置を表し、前記一般式（４）において、ｙ３およびｙ４は、前記一般式（２）で表されるＺ１の環構造との結合位置を表し、Ｘ２は酸素原子又は硫黄原子であり、前記一般式（３）および（４）において、Ｒ１２１〜Ｒ１２４およびＲ１２５〜Ｒ１２８は、それぞれ独立に、水素原子、置換基、又はＬ１と結合する単結合であり、置換基である場合のＲ１２１〜Ｒ１２８は、それぞれ独立に、置換基である場合のＲ１〜Ｒ１０について列挙した置換基の群から選択され、ただし、前記一般式（３）で表される環を形成する場合、環を形成しないＲ１１１〜Ｒ１１８およびＲ１２１〜Ｒ１２４のいずれか１つは、Ｌ１と結合する単結合であり、前記一般式（４）で表される環を形成する場合、環を形成しないＲ１１１〜Ｒ１１８およびＲ１２５〜Ｒ１２８のいずれか１つは、Ｌ１と結合する単結合である。］
【００１４】
本発明の別の一態様によれば、前述の本発明の一態様に係る有機エレクトロルミネッセンス素子を備える電子機器が提供される。
【発明の効果】
【００１５】
本発明の一態様によれば、高い発光効率を維持しながら、低い電圧、かつ長寿命で駆動する有機エレクトロルミネッセンス素子を提供すること、並びに当該有機エレクトロルミネッセンス素子を備える電子機器を提供することができる。
【図面の簡単な説明】
【００１６】
【図１】第一実施形態に係る有機ＥＬ素子の一例の概略構成を示す図である。
【図２】第二実施形態に係る有機ＥＬ素子の一例の概略構成を示す図である。
【図３】実施例および比較例に係る有機ＥＬ素子における青色の刺激値の経時変化を示すグラフである。
【発明を実施するための形態】
【００１７】
〔第一実施形態〕
［有機ＥＬ素子］
図１には、本実施形態に係るタンデム型の有機ＥＬ素子１の概略構成が示されている。
有機ＥＬ素子１は、陰極４と、陽極３と、陰極４および陽極３の間に含まれる電荷発生層５と、電荷発生層５および陰極４の間に含まれる第一発光ユニット１０と、電荷発生層５および陽極３の間に含まれる第二発光ユニット２０と、を備える。第一発光ユニット１０と第二発光ユニット２０とは電荷発生層５を介して直列に連結されている。
第一発光ユニット１０は、正孔輸送層１１と、青色発光層１２と、電子輸送層１３と、電子注入層１４とを備える。青色発光層１２は、下記一般式（１）で表される第一の化合物と、青色発光性の第二の化合物とを含有する。
第二発光ユニット２０は、正孔注入層２１と、正孔輸送層２２と、赤色発光層２３と、緑色発光層２４と、電子輸送層２５とを備える。
有機ＥＬ素子１は、赤色、緑色および青色の発光層を含むので、白色発光可能である。
【００１８】
（第一発光ユニット）
第一発光ユニット１０において、正孔輸送層１１、青色発光層１２、電子輸送層１３、および電子注入層１４が、この順番で電荷発生層５側から積層されている。
【００１９】
・青色発光層
青色発光層１２は、電荷発生層５と陰極４との間であって、正孔輸送層１１と電子輸送層１３との間に含まれている。
青色発光層１２は、下記一般式（１）で表される第一の化合物と、青色発光性の第二の化合物とを含有する。
【００２０】
・第一の化合物
【００２１】
【化４】
2018156721.tif 000006
【００２２】
前記一般式（１）中、Ｒ１〜Ｒ１０のいずれか１つはＬ１との結合に用いられる単結合である。
Ｌ１との結合に用いられないＲ１〜Ｒ１０は、それぞれ独立に、水素原子又は置換基である。
置換基である場合のＲ１〜Ｒ１０は、それぞれ独立に、ハロゲン原子、ヒドロキシル基、シアノ基、置換もしくは無置換のアミノ基、置換もしくは無置換の炭素数１〜３０のアルキル基、置換もしくは無置換の炭素数１〜３０のアルコキシ基、置換もしくは無置換の環形成炭素数６〜３０のアリールオキシ基、置換もしくは無置換の環形成炭素数６〜３０のアリールチオ基、置換もしくは無置換の環形成炭素数６〜３０の芳香族炭化水素基、および置換もしくは無置換の環形成原子数５〜３０の複素環基からなる群から選択される。
【００２３】
Ｌ１は、単結合又は連結基である。連結基である場合のＬ１は、置換もしくは無置換の環形成炭素数６〜３０の芳香族炭化水素基、または置換もしくは無置換の環形成原子数５〜３０の複素環基である。
【００２４】
Ｚ１は、下記一般式（２）で表される。
【００２５】
ａ、ｂおよびｃは、それぞれ独立に、１以上４以下の整数である。
複数のＺ１は、互いに同一でも異なっていてもよい。
複数の［（Ｚ１）ａ−Ｌ１−］で表される構造は、互いに同一でも異なっていてもよい。
添え字ｂの括弧で括られた複数の環構造は、互いに同一でも異なっていてもよい。
【００２６】
【化５】
2018156721.tif 000007
【００２７】
前記一般式（２）中、Ｘ１は、酸素原子又は硫黄原子である。
Ｒ１１１〜Ｒ１１８は、それぞれ独立に、水素原子、置換基、又はＬ１と結合する単結合である。置換基である場合のＲ１１１〜Ｒ１１８は、それぞれ独立に、置換基である場合のＲ１〜Ｒ１０について列挙した置換基の群から選択される。ただし、Ｒ１１１およびＲ１１２の組、Ｒ１１２およびＲ１１３の組、Ｒ１１３およびＲ１１４の組、Ｒ１１５およびＲ１１６の組、Ｒ１１６およびＲ１１７の組、またはＲ１１７およびＲ１１８の組のうち少なくとも１組は、置換基であり、置換基同士が結合して、下記一般式（３）又は（４）で表される環を形成する。
【００２８】
【化６】
2018156721.tif 000008
【００２９】
前記一般式（３）において、ｙ１およびｙ２は、前記一般式（２）で表されるＺ１の環構造との結合位置を表す。
【００３０】
前記一般式（４）において、ｙ３およびｙ４は、前記一般式（２）で表されるＺ１の環構造との結合位置を表す。Ｘ２は酸素原子又は硫黄原子である。
【００３１】
前記一般式（３）および（４）において、Ｒ１２１〜Ｒ１２４およびＲ１２５〜Ｒ１２８は、それぞれ独立に、水素原子、置換基、又はＬ１と結合する単結合である。置換基である場合のＲ１２１〜Ｒ１２８は、それぞれ独立に、置換基である場合のＲ１〜Ｒ１０について列挙した置換基の群から選択さる。
【００３２】
第一の化合物において、前記一般式（３）で表される環を形成する場合、環を形成しないＲ１１１〜Ｒ１１８およびＲ１２１〜Ｒ１２４のいずれか１つは、Ｌ１と結合する単結合である。
第一の化合物において、前記一般式（３）で表される環を形成する場合、Ｘ１が酸素原子であることが好ましい。
【００３３】
Ｚ１が下記一般式（８）〜（１０）で表される基からなる群から選択されるいずれかの基であることが好ましく、Ｚ１が下記一般式（９）で表される基であることがより好ましい。
【００３４】
【化７】
2018156721.tif 000009
【００３５】
【化８】
2018156721.tif 000010
【００３６】
【化９】
2018156721.tif 000011
【００３７】
前記一般式（８）〜（１０）中、Ｒ１６１〜Ｒ１７０、Ｒ１７１〜Ｒ１８０、Ｒ１８１〜Ｒ１９０は、それぞれ独立に、前記一般式（１）においてＬ１との結合に用いられないＲ１〜Ｒ１０と同義である。ただし、Ｒ１６１〜Ｒ１７０のいずれか１つ、Ｒ１７１〜Ｒ１８０のいずれか１つ、Ｒ１８１〜Ｒ１９０のいずれか１つは、Ｌ１と結合する単結合である。Ｘ１は、前記一般式（２）におけるＸ１と同義であり、酸素原子であることが好ましい。
【００３８】
第一の化合物において、前記一般式（４）で表される環を形成する場合、環を形成しないＲ１１１〜Ｒ１１８およびＲ１２５〜Ｒ１２８のいずれか１つは、Ｌ１と結合する単結合である。
第一の化合物において、前記一般式（４）で表される環を形成する場合、Ｘ１及びＸ２が酸素原子であることが好ましい。
【００３９】
Ｚ１が下記一般式（５）〜（７）で表される基からなる群から選択されるいずれかの基であることも好ましい。
【００４０】
【化１０】
2018156721.tif 000012
【００４１】
【化１１】
2018156721.tif 000013
【００４２】
【化１２】
2018156721.tif 000014
【００４３】
前記一般式（５）〜（７）中、Ｒ１３１〜Ｒ１４０、Ｒ１４１〜Ｒ１５０、Ｒ１５１〜Ｒ１６０は、それぞれ、前記一般式（１）においてＬ１との結合に用いられないＲ１〜Ｒ１０と同義である。ただし、Ｒ１３１〜Ｒ１４０のいずれか１つ、Ｒ１４１〜Ｒ１５０のいずれか１つ、Ｒ１５１〜Ｒ１６０のいずれか１つは、Ｌ１との結合に用いられ、Ｌ１との結合に用いられる基は単結合である。前記一般式（５）〜（７）中、Ｘ１は、前記一般式（２）におけるＸ１と同義であり、Ｘ２は、前記一般式（４）におけるＸ２と同義である。Ｘ１とＸ２は、同一または異なる。
【００４４】
前記一般式（１）のｂが１であることが好ましい。
前記一般式（１）のａが１又は２であることが好ましい。
前記一般式（１）のｃが１であることが好ましい。
【００４５】
前記一般式（１）のＲ９及びＲ１０の少なくともいずれかがＬ１と結合する単結合であることが好ましい。
例えば、ｂが１であり、Ｒ９がＬ１と結合する単結合である場合、第一の化合物は、下記一般式（１１）で表される。
【００４６】
【化１３】
2018156721.tif 000015
【００４７】
前記一般式（１１）中、Ｒ１〜Ｒ８、Ｒ１０、Ｚ１、Ｌ１、ａおよびｃは、それぞれ、前記一般式（１）におけるＲ１〜Ｒ８、Ｒ１０、Ｚ１、Ｌ１、ａおよびｃと同義である。
【００４８】
Ｒ１０は、置換もしくは無置換の環形成炭素数６〜３０の芳香族炭化水素基、および置換もしくは無置換の環形成原子数５〜３０の複素環基からなる群から選択されるいずれかの基であることが好ましい。
【００４９】
第一の化合物は、下記一般式（１２）で表されることも好ましい。
【００５０】
【化１４】
2018156721.tif 000016
【００５１】
前記一般式（１２）において、Ｒ１〜Ｒ８は、それぞれ独立に、水素原子または置換基である。置換基である場合のＲ１〜Ｒ８は、それぞれ独立に、前記一般式（１）における置換基である場合のＲ１〜Ｒ８について列挙した置換基の群から選択される。
【００５２】
Ｌ１は、単結合または連結基である。連結基である場合のＬ１は、置換もしくは無置換の環形成炭素数６〜３０の芳香族炭化水素基または置換もしくは無置換の環形成原子数５〜３０の複素環基である。
【００５３】
Ａｒ２は、置換もしくは無置換の環形成炭素数６〜３０の芳香族炭化水素基、または置換もしくは無置換の環形成原子数５〜３０の複素環基である。
【００５４】
Ｒ１７０は、水素原子、置換基またはＬ１と結合する単結合である。置換基である場合のＲ１７０は、置換基である場合のＲ１〜Ｒ８について列挙した置換基の群から選択される。ｄは、３であり、複数のＲ１７０は、互いに同一でも異なっていてもよい。
Ｘ１は、酸素原子または硫黄原子である。
Ｒ１７５〜Ｒ１８０は、それぞれ独立に、水素原子、または置換基である。置換基である場合のＲ１７５〜Ｒ１８０は、それぞれ独立に、置換基である場合のＲ１〜Ｒ８について列挙した置換基の群から選択される。
【００５５】
第一の化合物は、下記一般式（１３）または下記一般式（１４）で表されることが好ましい。
【００５６】
【化１５】
2018156721.tif 000017
【００５７】
【化１６】
2018156721.tif 000018
【００５８】
前記一般式（１３）および（１４）において、Ｒ１〜Ｒ８、Ａｒ２、Ｌ１、Ｘ１、Ｒ１７１〜Ｒ１８０は、それぞれ、前記一般式（１）または（９）におけるＲ１〜Ｒ８、Ｌ１、Ｘ１、Ｒ１７１〜Ｒ１８０と同義である。
【００５９】
Ｌ１は、単結合であることも好ましい。
【００６０】
第一の化合物は、下記一般式（１５）または下記一般式（１６）で表されることも好ましい。
【００６１】
【化１７】
2018156721.tif 000019
【００６２】
【化１８】
2018156721.tif 000020
【００６３】
前記一般式（１５）および（１６）において、Ｒ１〜Ｒ８、Ａｒ２、Ｘ１、Ｒ１７１〜Ｒ１８０は、それぞれ、前記一般式（１）または（９）におけるＲ１〜Ｒ８、Ａｒ２、Ｘ１、Ｒ１７１〜Ｒ１８０と同義である。
【００６４】
Ａｒ２は、置換もしくは無置換の環形成炭素数６〜２０の芳香族炭化水素基であることが好ましく、置換もしくは無置換の環形成炭素数６〜１４の芳香族炭化水素基であることがより好ましく、置換もしくは無置換の環形成炭素数６〜１２の芳香族炭化水素基であることが更に好ましい。
【００６５】
Ａｒ２は、置換もしくは無置換のフェニル基、置換もしくは無置換のナフチル基、置換もしくは無置換のフェナントリル基、置換もしくは無置換のベンズアントリル基、置換もしくは無置換の９，９−ジメチルフルオレニル基、および置換もしくは無置換のジベンゾフラニル基からなる群から選択されるいずれかの置換基であることも好ましい。
【００６６】
Ａｒ２において「置換もしくは無置換の」という場合における置換基としては、芳香族炭化水素基、アルキル基、ハロゲン原子、アルキルシリル基、アリールシリル基、およびシアノ基からなる群から選択されるいずれかの基であることが好しく、芳香族炭化水素基およびアルキル基からなる群から選択されるいずれかの基であることがより好しい。また、Ａｒ２は、無置換であることも好ましい。
【００６７】
Ｒ１０およびＡｒ２は、下記一般式（１１ａ）〜（１１ｋ），（１１ｍ），（１１ｎ），（１１ｐ）で表される基からなる群から選択されるいずれかの基であることも好ましく、下記一般式（１１ｆ）で表される基であることがより好ましい。下記一般式（１１ａ）〜（１１ｋ），（１１ｍ），（１１ｎ），（１１ｐ）中、＊は、アントラセン環の９位または１０位における結合位置を示す。
【００６８】
【化１９】
2018156721.tif 000021
【００６９】
【化２０】
2018156721.tif 000022
【００７０】
【化２１】
2018156721.tif 000023
【００７１】
Ｒ１〜Ｒ８は、水素原子または炭素数１〜３０のアルキル基であることが好ましく、水素原子であることがより好ましい。
【００７２】
Ｒ１７１〜Ｒ１８０は、Ｌ１と結合する単結合である場合を除き、水素原子または炭素数１〜３０のアルキル基であることが好ましく、水素原子であることがより好ましい。
【００７３】
Ｘ１が酸素原子または硫黄原子である場合の第一の化合物によれば、ナフトベンゾフランやナフトベンゾチオフェン骨格がアントラセン骨格の所定の位置（９位または１０位）に結合することにより、当該位置（９位または１０位）にアリール置換されたアントラセンと比較して、分子の平面性の拡がりが得られ、分子間のパッキングが向上し、電子および正孔の注入・輸送能、特に正孔の輸送能が向上すると考えられる。それゆえ、第一の化合物を用いた有機ＥＬ素子は、駆動電圧が低くなると推測される。また、第一の化合物によれば、上述した正孔の輸送能の向上により発光層内の電子過剰状態が回避される結果、発光層内の電子と正孔のバランスが改善され発光効率が向上していると推測される。
前記一般式（１２）〜（１６）において、Ｘ１は、酸素原子であることが好ましい。
【００７４】
第一の化合物の例を以下に示す。なお、本発明に係る第一の化合物は、これらの例に限定されない。
【００７５】
【化２２】
2018156721.tif 000024
【００７６】
【化２３】
2018156721.tif 000025
【００７７】
【化２４】
2018156721.tif 000026
【００７８】
【化２５】
2018156721.tif 000027
【００７９】
【化２６】
2018156721.tif 000028
【００８０】
【化２７】
2018156721.tif 000029
【００８１】
【化２８】
2018156721.tif 000030
【００８２】
【化２９】
2018156721.tif 000031
【００８３】
【化３０】
2018156721.tif 000032
【００８４】
【化３１】
2018156721.tif 000033
【００８５】
【化３２】
2018156721.tif 000034
【００８６】
【化３３】
2018156721.tif 000035
【００８７】
【化３４】
2018156721.tif 000036
【００８８】
【化３５】
2018156721.tif 000037
【００８９】
【化３６】
2018156721.tif 000038
【００９０】
【化３７】
2018156721.tif 000039
【００９１】
【化３８】
2018156721.tif 000040
【００９２】
【化３９】
2018156721.tif 000041
【００９３】
【化４０】
2018156721.tif 000042
【００９４】
【化４１】
2018156721.tif 000043
【００９５】
【化４２】
2018156721.tif 000044
【００９６】
【化４３】
2018156721.tif 000045
【００９７】
【化４４】
2018156721.tif 000046
【００９８】
【化４５】
2018156721.tif 000047
【００９９】
【化４６】
2018156721.tif 000048
【０１００】
【化４７】
2018156721.tif 000049
【０１０１】
【化４８】
2018156721.tif 000050
【０１０２】
【化４９】
2018156721.tif 000051
【０１０３】
【化５０】
2018156721.tif 000052
【０１０４】
【化５１】
2018156721.tif 000053
【０１０５】
【化５２】
2018156721.tif 000054
【０１０６】
【化５３】
2018156721.tif 000055
【０１０７】
【化５４】
2018156721.tif 000056
【０１０８】
【化５５】
2018156721.tif 000057
【０１０９】
【化５６】
2018156721.tif 000058
【０１１０】
【化５７】
2018156721.tif 000059
【０１１１】
【化５８】
2018156721.tif 000060
【０１１２】
【化５９】
2018156721.tif 000061
【０１１３】
【化６０】
2018156721.tif 000062
【０１１４】
【化６１】
2018156721.tif 000063
【０１１５】
【化６２】
2018156721.tif 000064
【０１１６】
【化６３】
2018156721.tif 000065
【０１１７】
【化６４】
2018156721.tif 000066
【０１１８】
【化６５】
2018156721.tif 000067
【０１１９】
【化６６】
2018156721.tif 000068
【０１２０】
【化６７】
2018156721.tif 000069
【０１２１】
【化６８】
2018156721.tif 000070
【０１２２】
【化６９】
2018156721.tif 000071
【０１２３】
【化７０】
2018156721.tif 000072
【０１２４】
【化７１】
2018156721.tif 000073
【０１２５】
【化７２】
2018156721.tif 000074
【０１２６】
【化７３】
2018156721.tif 000075
【０１２７】
【化７４】
2018156721.tif 000076
【０１２８】
【化７５】
2018156721.tif 000077
【０１２９】
【化７６】
2018156721.tif 000078
【０１３０】
【化７７】
2018156721.tif 000079
【０１３１】
【化７８】
2018156721.tif 000080
【０１３２】
【化７９】
2018156721.tif 000081
【０１３３】
【化８０】
2018156721.tif 000082
【０１３４】
【化８１】
2018156721.tif 000083
【０１３５】
【化８２】
2018156721.tif 000084
【０１３６】
【化８３】
2018156721.tif 000085
【０１３７】
【化８４】
2018156721.tif 000086
【０１３８】
【化８５】
2018156721.tif 000087
【０１３９】
【化８６】
2018156721.tif 000088
【０１４０】
【化８７】
2018156721.tif 000089
【０１４１】
【化８８】
2018156721.tif 000090
【０１４２】
【化８９】
2018156721.tif 000091
【０１４３】
【化９０】
2018156721.tif 000092
【０１４４】
【化９１】
2018156721.tif 000093
【０１４５】
【化９２】
2018156721.tif 000094
【０１４６】
【化９３】
2018156721.tif 000095
【０１４７】
【化９４】
2018156721.tif 000096
【０１４８】
【化９５】
2018156721.tif 000097
【０１４９】
【化９６】
2018156721.tif 000098
【０１５０】
【化９７】
2018156721.tif 000099
【０１５１】
【化９８】
2018156721.tif 000100
【０１５２】
【化９９】
2018156721.tif 000101
【０１５３】
【化１００】
2018156721.tif 000102
【０１５４】
【化１０１】
2018156721.tif 000103
【０１５５】
【化１０２】
2018156721.tif 000104
【０１５６】
【化１０３】
2018156721.tif 000105
【０１５７】
【化１０４】
2018156721.tif 000106
【０１５８】
【化１０５】
2018156721.tif 000107
【０１５９】
【化１０６】
2018156721.tif 000108
【０１６０】
【化１０７】
2018156721.tif 000109
【０１６１】
【化１０８】
2018156721.tif 000110
【０１６２】
【化１０９】
2018156721.tif 000111
【０１６３】
【化１１０】
2018156721.tif 000112
【０１６４】
【化１１１】
2018156721.tif 000113
【０１６５】
【化１１２】
2018156721.tif 000114
【０１６６】
【化１１３】
2018156721.tif 000115
【０１６７】
【化１１４】
2018156721.tif 000116
【０１６８】
【化１１５】
2018156721.tif 000117
【０１６９】
【化１１６】
2018156721.tif 000118
【０１７０】
【化１１７】
2018156721.tif 000119
【０１７１】
【化１１８】
2018156721.tif 000120
【０１７２】
【化１１９】
2018156721.tif 000121
【０１７３】
【化１２０】
2018156721.tif 000122
【０１７４】
【化１２１】
2018156721.tif 000123
【０１７５】
【化１２２】
2018156721.tif 000124
【０１７６】
【化１２３】
2018156721.tif 000125
【０１７７】
【化１２４】
2018156721.tif 000126
【０１７８】
【化１２５】
2018156721.tif 000127
【０１７９】
【化１２６】
2018156721.tif 000128
【０１８０】
【化１２７】
2018156721.tif 000129
【０１８１】
【化１２８】
2018156721.tif 000130
【０１８２】
【化１２９】
2018156721.tif 000131
【０１８３】
【化１３０】
2018156721.tif 000132
【０１８４】
【化１３１】
2018156721.tif 000133
【０１８５】
【化１３２】
2018156721.tif 000134
【０１８６】
【化１３３】
2018156721.tif 000135
【０１８７】
【化１３４】
2018156721.tif 000136
【０１８８】
【化１３５】
2018156721.tif 000137
【０１８９】
【化１３６】
2018156721.tif 000138
【０１９０】
【化１３７】
2018156721.tif 000139
【０１９１】
【化１３８】
2018156721.tif 000140
【０１９２】
【化１３９】
2018156721.tif 000141
【０１９３】
【化１４０】
2018156721.tif 000142
【０１９４】
【化１４１】
2018156721.tif 000143
【０１９５】
【化１４２】
2018156721.tif 000144
【０１９６】
【化１４３】
2018156721.tif 000145
【０１９７】
【化１４４】
2018156721.tif 000146
【０１９８】
【化１４５】
2018156721.tif 000147
【０１９９】
【化１４６】
2018156721.tif 000148
【０２００】
【化１４７】
2018156721.tif 000149
【０２０１】
【化１４８】
2018156721.tif 000150
【０２０２】
【化１４９】
2018156721.tif 000151
【０２０３】
【化１５０】
2018156721.tif 000152
【０２０４】
【化１５１】
2018156721.tif 000153
【０２０５】
【化１５２】
2018156721.tif 000154
【０２０６】
【化１５３】
2018156721.tif 000155
【０２０７】
【化１５４】
2018156721.tif 000156
【０２０８】
【化１５５】
2018156721.tif 000157
【０２０９】
【化１５６】
2018156721.tif 000158
【０２１０】
【化１５７】
2018156721.tif 000159
【０２１１】
【化１５８】
2018156721.tif 000160
【０２１２】
【化１５９】
2018156721.tif 000161
【０２１３】
【化１６０】
2018156721.tif 000162
【０２１４】
【化１６１】
2018156721.tif 000163
【０２１５】
【化１６２】
2018156721.tif 000164
【０２１６】
【化１６３】
2018156721.tif 000165
【０２１７】
【化１６４】
2018156721.tif 000166
【０２１８】
【化１６５】
2018156721.tif 000167
【０２１９】
【化１６６】
2018156721.tif 000168
【０２２０】
【化１６７】
2018156721.tif 000169
【０２２１】
【化１６８】
2018156721.tif 000170
【０２２２】
【化１６９】
2018156721.tif 000171
【０２２３】
【化１７０】
2018156721.tif 000172
【０２２４】
【化１７１】
2018156721.tif 000173
【０２２５】
【化１７２】
2018156721.tif 000174
【０２２６】
【化１７３】
2018156721.tif 000175
【０２２７】
【化１７４】
2018156721.tif 000176
【０２２８】
【化１７５】
2018156721.tif 000177
【０２２９】
【化１７６】
2018156721.tif 000178
【０２３０】
【化１７７】
2018156721.tif 000179
【０２３１】
【化１７８】
2018156721.tif 000180
【０２３２】
【化１７９】
2018156721.tif 000181
【０２３３】
【化１８０】
2018156721.tif 000182
【０２３４】
【化１８１】
2018156721.tif 000183
【０２３５】
【化１８２】
2018156721.tif 000184
【０２３６】
【化１８３】
2018156721.tif 000185
【０２３７】
【化１８４】
2018156721.tif 000186
【０２３８】
【化１８５】
2018156721.tif 000187
【０２３９】
【化１８６】
2018156721.tif 000188
【０２４０】
【化１８７】
2018156721.tif 000189
【０２４１】
【化１８８】
2018156721.tif 000190
【０２４２】
【化１８９】
2018156721.tif 000191
【０２４３】
【化１９０】
2018156721.tif 000192
【０２４４】
【化１９１】
2018156721.tif 000193
【０２４５】
【化１９２】
2018156721.tif 000194
【０２４６】
【化１９３】
2018156721.tif 000195
【０２４７】
【化１９４】
2018156721.tif 000196
【０２４８】
【化１９５】
2018156721.tif 000197
【０２４９】
【化１９６】
2018156721.tif 000198
【０２５０】
【化１９７】
2018156721.tif 000199
【０２５１】
【化１９８】
2018156721.tif 000200
【０２５２】
【化１９９】
2018156721.tif 000201
【０２５３】
【化２００】
2018156721.tif 000202
【０２５４】
【化２０１】
2018156721.tif 000203
【０２５５】
【化２０２】
2018156721.tif 000204
【０２５６】
【化２０３】
2018156721.tif 000205
【０２５７】
【化２０４】
2018156721.tif 000206
【０２５８】
【化２０５】
2018156721.tif 000207
【０２５９】
【化２０６】
2018156721.tif 000208
【０２６０】
【化２０７】
2018156721.tif 000209
【０２６１】
【化２０８】
2018156721.tif 000210
【０２６２】
【化２０９】
2018156721.tif 000211
【０２６３】
【化２１０】
2018156721.tif 000212
【０２６４】
【化２１１】
2018156721.tif 000213
【０２６５】
【化２１２】
2018156721.tif 000214
【０２６６】
【化２１３】
2018156721.tif 000215
【０２６７】
【化２１４】
2018156721.tif 000216
【０２６８】
【化２１５】
2018156721.tif 000217
【０２６９】
【化２１６】
2018156721.tif 000218
【０２７０】
【化２１７】
2018156721.tif 000219
【０２７１】
【化２１８】
2018156721.tif 000220
【０２７２】
【化２１９】
2018156721.tif 000221
【０２７３】
【化２２０】
2018156721.tif 000222
【０２７４】
【化２２１】
2018156721.tif 000223
【０２７５】
【化２２２】
2018156721.tif 000224
【０２７６】
・第二の化合物
青色発光層１２に用いることができる青色発光性の第二の化合物は、特に限定されない。第二の化合物としては、青色発光性の蛍光発光材料または燐光発光材料を用いることができ、青色発光性の蛍光発光材料であることが好ましい。
第二の化合物の発光ピーク波長は、４００ｎｍ以上５００ｎｍ以下であることが好ましく、４３０ｎｍ以上４８０ｎｍ以下であることがより好ましい。なお、発光ピーク波長とは、測定対象化合物が１０−６モル／リットル以上１０−５モル／リットル以下の濃度で溶解しているトルエン溶液について測定した発光スペクトラムにおいて、発光強度が最大となる発光スペクトルのピーク波長である。
【０２７７】
青色発光性の蛍光発光材料としては、ピレン誘導体、スチリルアミン誘導体、クリセン誘導体、フルオランテン誘導体、フルオレン誘導体、ジアミン誘導体、トリアリールアミン誘導体等が挙げられる。青色発光性の蛍光発光材料の具体例としては、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）、４−（１０−フェニル−９−アントリル）−４’−（９−フェニル−９Ｈ−カルバゾール−３−イル）トリフェニルアミン（略称：ＰＣＢＡＰＡ）などが挙げられる。
青色発光性の燐光発光材料としては、イリジウム錯体、オスミウム錯体、白金錯体等の金属錯体が挙げられる。青色発光性の燐光発光材料の具体例としては、ビス［２−（４’，６’−ジフルオロフェニル）ピリジナト−Ｎ，Ｃ２’］イリジウム（ＩＩＩ）テトラキス（１−ピラゾリル）ボラート（略称：ＦＩｒ６）、ビス［２−（４’，６’−ジフルオロフェニル）ピリジナト−Ｎ，Ｃ２’］イリジウム（ＩＩＩ）ピコリナート（略称：ＦＩｒ（ｐｉｃ））、ビス［２−（３’，５’ビストリフルオロメチルフェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４’，６’−ジフルオロフェニル）ピリジナト−Ｎ，Ｃ２’］イリジウム（ＩＩＩ）アセチルアセトナート（略称：ＦＩｒ（ａｃａｃ））などが挙げられる。
【０２７８】
・発光層における化合物の含有率
青色発光層１２における第一の化合物の含有率は、９０質量％以上９９質量％以下であることが好ましく、第二の化合物の含有率は、１質量％以上１０質量％以下であることが好ましい。なお、青色発光層１２に、第一の化合物および第二の化合物以外の材料が含まれることを除外しない。
【０２７９】
・正孔輸送層
正孔輸送層１１は、正孔輸送性の高い物質を含む層である。
正孔輸送層１１には、芳香族アミン化合物、カルバゾール誘導体、アントラセン誘導体等を使用する事ができる。具体的には、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４−フェニル−４’−（９−フェニルフルオレン−９−イル）トリフェニルアミン（略称：ＢＡＦＬＰ）、４，４’−ビス［Ｎ−（９，９−ジメチルフルオレン−２−イル）−Ｎ−フェニルアミノ］ビフェニル（略称：ＤＦＬＤＰＢｉ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）などの芳香族アミン化合物等を用いることができる。ここに述べた物質は、主に１０−６ｃｍ２／（Ｖ・ｓ）以上の正孔移動度を有する物質である。
正孔輸送層１１には、ＣＢＰ、９−［４−（Ｎ−カルバゾリル）］フェニル−１０−フェニルアントラセン（ＣｚＰＡ）、９−フェニル−３−［４−（１０−フェニル−９−アントリル）フェニル］−９Ｈ−カルバゾール（ＰＣｚＰＡ）のようなカルバゾール誘導体や、ｔ−ＢｕＤＮＡ、ＤＮＡ、ＤＰＡｎｔｈのようなアントラセン誘導体を用いてもよい。ポリ（Ｎ−ビニルカルバゾール）（略称：ＰＶＫ）やポリ（４−ビニルトリフェニルアミン）（略称：ＰＶＴＰＡ）等の高分子化合物を用いることもできる。
但し、電子よりも正孔の輸送性の高い物質であれば、これら以外の物質を用いてもよい。
正孔輸送層を二層以上配置する場合、エネルギーギャップのより大きい材料を含む層が、発光層により近く配置されていることが好ましい。
【０２８０】
・電子輸送層
電子輸送層１３は、電子輸送性の高い物質を含む層である。電子輸送層１３には、１）アルミニウム錯体、ベリリウム錯体、亜鉛錯体等の金属錯体、２）イミダゾール誘導体、ベンゾイミダゾール誘導体、アジン誘導体、カルバゾール誘導体、フェナントロリン誘導体等の複素芳香族化合物、３）高分子化合物を使用することができる。具体的には低分子の有機化合物として、Ａｌｑ、トリス（４−メチル−８−キノリノラト）アルミニウム（略称：Ａｌｍｑ３）、ビス（１０−ヒドロキシベンゾ［ｈ］キノリナト）ベリリウム（略称：ＢｅＢｑ２）、ＢＡｌｑ、Ｚｎｑ、ＺｎＰＢＯ、ＺｎＢＴＺなどの金属錯体等を用いることができる。また、金属錯体以外にも、２−（４−ビフェニリル）−５−（４−ｔｅｒｔ−ブチルフェニル）−１，３，４−オキサジアゾール（略称：ＰＢＤ）、１，３−ビス［５−（ｐｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）、４，４’−ビス（５−メチルベンゾオキサゾール−２−イル）スチルベン（略称：ＢｚＯｓ）などの複素芳香族化合物も用いることができる。
ここに述べた物質は、主に１０−６ｃｍ２／（Ｖ・ｓ）以上の電子移動度を有する物質である。なお、正孔輸送性よりも電子輸送性の高い物質であれば、上記以外の物質を電子輸送層１３として用いてもよい。また、電子輸送層１３は、単層だけでなく、上記物質からなる層が二層以上積層した層としてもよい。
また、電子輸送層１３には、高分子化合物を用いることもできる。例えば、ポリ［（９，９−ジヘキシルフルオレン−２，７−ジイル）−ｃｏ−（ピリジン−３，５−ジイル）］（略称：ＰＦ−Ｐｙ）、ポリ［（９，９−ジオクチルフルオレン−２，７−ジイル）−ｃｏ−（２，２’−ビピリジン−６，６’−ジイル）］（略称：ＰＦ−ＢＰｙ）などを用いることができる。
本実施態様においては、電子輸送層１３に複素芳香族化合物を好適に用いることができる。
【０２８１】
・電子注入層
電子注入層１４は、電子注入性の高い物質を含む層である。電子注入層１４には、リチウム（Ｌｉ）、セシウム（Ｃｓ）、カルシウム（Ｃａ）、フッ化リチウム（ＬｉＦ）、フッ化セシウム（ＣｓＦ）、フッ化カルシウム（ＣａＦ２）、リチウム酸化物（ＬｉＯｘ）等のようなアルカリ金属、アルカリ土類金属、またはそれらの化合物を用いることができる。その他、電子輸送性を有する物質にアルカリ金属、アルカリ土類金属、またはそれらの化合物を含有させた物質、具体的にはＡｌｑ中にマグネシウム（Ｍｇ）を含有させた物質等を用いてもよい。なお、この場合には、陰極４からの電子注入をより効率よく行うことができる。
あるいは、電子注入層１４に、有機化合物と電子供与体（ドナー）とを混合してなる複合材料を用いてもよい。このような複合材料は、電子供与体によって有機化合物に電子が発生するため、電子注入性および電子輸送性に優れている。この場合、有機化合物としては、発生した電子の輸送に優れた材料であることが好ましく、具体的には、例えば上述した電子輸送層１３を構成する物質（金属錯体や複素芳香族化合物等）を用いることができる。電子供与体としては、有機化合物に対し電子供与性を示す物質であればよい。具体的には、アルカリ金属やアルカリ土類金属や希土類金属が好ましく、リチウム、セシウム、マグネシウム、カルシウム、エルビウム、イッテルビウム等が挙げられる。また、アルカリ金属酸化物やアルカリ土類金属酸化物が好ましく、リチウム酸化物、カルシウム酸化物、バリウム酸化物等が挙げられる。また、酸化マグネシウムのようなルイス塩基を用いることもできる。また、テトラチアフルバレン（略称：ＴＴＦ）等の有機化合物を用いることもできる。
【０２８２】
・電荷発生層
電荷発生層５は、第一発光ユニット１０に注入する正孔の供給源であり、第二発光ユニット２０に注入する電子の供給源である。
有機ＥＬ素子１においては、一対の電極（陽極３および陰極４）から注入される電荷に加えて、電荷発生層５から供給される電荷が、第一発光ユニット１０および第二発光ユニット２０内に注入される。電荷発生層５を設けることによって、注入した電流に対する発光効率（電流効率）が向上する。
【０２８３】
電荷発生層５は、例えば、中間導電層及び／又は電荷発生層を含む層又は中間導電層及び／又は電荷発生層である。
また、電荷発生層５は、電子受容性材料を含むｐ型電荷発生層と、電子輸送性材料および金属Ｌｉ等のドナー（電子供与体）がドープされたｎ型電荷発生層とが積層された構成であってもよい。本実施形態では、ｐ型電荷発生層と正孔輸送層１１との界面において、ｐ型電荷発生層が正孔輸送層１１から電子を引き抜き、電子および正孔が生成される。有機ＥＬ素子１に外部電荷が印加されると、生成した電子は、ｎ型電荷発生層および電子輸送層２５を通じて緑色発光層２４や赤色発光層２３へと輸送され、生成した正孔は、正孔輸送層１１を通じて青色発光層１２へと輸送される。
【０２８４】
電荷発生層５を構成する材料としては、例えば、金属、金属酸化物、金属酸化物の混合物、複合酸化物、電子受容性有機化合物等が挙げられる。
金属としては、ＭｇやＡｌが挙げられる。また、電荷発生層５は、ＭｇおよびＡｇの共蒸着膜等で構成されることも好ましい。
金属酸化物としては、ＺｎＯ、ＷＯ３、ＭｏＯ３、ＭｏＯ２等が挙げられる。
金属酸化物の混合物としては、ＩＴＯ、ＩＺＯ（登録商標）、ＺｎＯ：Ａｌ（Ａｌが添加されたＺｎＯ）等が挙げられる。
電子受容性有機化合物としては、ＣＮ基を置換基に持つ有機化合物が挙げられる。ＣＮ基を含む有機化合物としては、トリフェニレン誘導体やテトラシアノキノジメタン誘導体、インデノフルオレン誘導体等が好ましい。トリフェニレン誘導体としては、ヘキサシアノヘキサアザトリフェニレンが好ましい。テトラシアノキノジメタン誘導体としてはテトラフルオロキノジメタン、ジシアノキノジメタンが好ましい。インデノフルオレン誘導体としては国際公開第２００９／０１１３２７号、国際公開第２００９／０６９７１７号又は国際公開第２０１０／０６４６５５号に示されるような化合物が好ましい。なお、電子受容性物質は、単独の物質で構成されていても、他の有機化合物と混合されて構成されていてもよい。
【０２８５】
電荷発生層５からの電子の受け取りを容易にするため、第二発光ユニット２０の電子輸送層２５は、電荷発生層５との界面近傍において、ドナー（電子供与体）がドープされていることが好ましい。ドナーとしては、ドナー性金属（電子供与性金属）、ドナー性金属化合物（電子供与性金属化合物）及びドナー性金属錯体（電子供与性金属錯体）からなる群から選択される少なくとも一種であり、アルカリ金属が代表的である。ドナー性金属、ドナー性金属化合物及びドナー性金属錯体の具体例として、例えば、国際公開第２０１０／１３４３５２号の公報に記載の化合物が挙げられる。
【０２８６】
（第二発光ユニット）
第二発光ユニット２０において、正孔注入層２１と、正孔輸送層２２と、赤色発光層２３と、緑色発光層２４と、電子輸送層２５が、この順番で陽極３側から積層されている。
【０２８７】
・赤色発光層および緑色発光層
発光層は、発光性の高い物質を含む層であり、種々の材料を用いることができる。例えば、発光性の高い物質としては、蛍光を発光する蛍光性化合物や燐光を発光する燐光性化合物を用いることができる。蛍光性化合物は一重項励起状態から発光可能な化合物であり、燐光性化合物は三重項励起状態から発光可能な化合物である。
【０２８８】
緑色発光層２４は、緑色発光性の化合物（第三の化合物）を含み、緑色発光性の蛍光発光材料又は燐光発光材料を含んでいることが好ましい。緑色発光性の蛍光発光材料として、芳香族アミン誘導体等を使用できる。緑色発光性の蛍光発光材料の具体例としては、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、Ｎ−［９，１０−ビス（１，１’−ビフェニル−２−イル）］−Ｎ−［４−（９Ｈ−カルバゾール−９−イル）フェニル］−Ｎ−フェニルアントラセン−２−アミン（略称：２ＹＧＡＢＰｈＡ）、Ｎ，Ｎ，９−トリフェニルアントラセン−９−アミン（略称：ＤＰｈＡＰｈＡ）などが挙げられる。
緑色発光性の燐光発光材料として、イリジウム錯体等を使用できる。緑色発光性の燐光発光材料の具体例としては、トリス（２−フェニルピリジナト−Ｎ，Ｃ２’）イリジウム（ＩＩＩ）（略称：Ｉｒ（ｐｐｙ）３）、ビス（２−フェニルピリジナト−Ｎ，Ｃ２’）イリジウム（ＩＩＩ）アセチルアセトナート（略称：Ｉｒ（ｐｐｙ）２（ａｃａｃ））、ビス（１，２−ジフェニル−１Ｈ−ベンゾイミダゾラト）イリジウム（ＩＩＩ）アセチルアセトナート（略称：Ｉｒ（ｐｂｉ）２（ａｃａｃ））、ビス（ベンゾ［ｈ］キノリナト）イリジウム（ＩＩＩ）アセチルアセトナート（略称：Ｉｒ（ｂｚｑ）２（ａｃａｃ））などが挙げられる。
【０２８９】
赤色発光層２３は、赤色発光性の化合物（第四の化合物）を含み、赤色発光性の蛍光発光材料又は燐光発光材料を含んでいることが好ましい。
赤色発光性の蛍光発光材料として、テトラセン誘導体、ジアミン誘導体等が使用できる。赤色発光性の蛍光発光材料の具体例としては、Ｎ，Ｎ，Ｎ’，Ｎ’−テトラキス（４−メチルフェニル）テトラセン−５，１１−ジアミン（略称：ｐ−ｍＰｈＴＤ）、７，１４−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）などが挙げられる。
赤色発光性の燐光発光材料として、イリジウム錯体、白金錯体、テルビウム錯体、ユーロピウム錯体等の金属錯体が使用される。赤色発光性の燐光発光材料の具体例としては、ビス［２−（２’−ベンゾ［４，５−α］チエニル）ピリジナト−Ｎ，Ｃ３’］イリジウム（ＩＩＩ）アセチルアセトナート（略称：Ｉｒ（ｂｔｐ）２（ａｃａｃ））、ビス（１−フェニルイソキノリナト−Ｎ，Ｃ２’）イリジウム（ＩＩＩ）アセチルアセトナート（略称：Ｉｒ（ｐｉｑ）２（ａｃａｃ））、（アセチルアセトナト）ビス［２，３−ビス（４−フルオロフェニル）キノキサリナト］イリジウム（ＩＩＩ）（略称：Ｉｒ（Ｆｄｐｑ）２（ａｃａｃ））、２，３，７，８，１２，１３，１７，１８−オクタエチル−２１Ｈ，２３Ｈ−ポルフィリン白金（ＩＩ）（略称：ＰｔＯＥＰ）等の有機金属錯体が挙げられる。
【０２９０】
また、トリス（アセチルアセトナト）（モノフェナントロリン）テルビウム（ＩＩＩ）（略称：Ｔｂ（ａｃａｃ）３（Ｐｈｅｎ））、トリス（１，３−ジフェニル−１，３−プロパンジオナト）（モノフェナントロリン）ユーロピウム（ＩＩＩ）（略称：Ｅｕ（ＤＢＭ）３（Ｐｈｅｎ））、トリス［１−（２−テノイル）−３，３，３−トリフルオロアセトナト］（モノフェナントロリン）ユーロピウム（ＩＩＩ）（略称：Ｅｕ（ＴＴＡ）３（Ｐｈｅｎ））等の希土類金属錯体は、希土類金属イオンからの発光（異なる多重度間の電子遷移）であるため、燐光性化合物として用いることができる。
【０２９１】
発光層としては、上述した発光性の高い物質（ゲスト材料）を他の物質（ホスト材料）に分散させた構成としてもよい。発光性の高い物質を分散させるための物質としては、各種の物質を用いることができ、発光性の高い物質よりも最低空軌道準位（ＬＵＭＯ準位）が高く、最高被占有軌道準位（ＨＯＭＯ準位）が低い物質を用いることが好ましい。
発光性の高い物質を分散させるための物質（ホスト材料）としては、１）アルミニウム錯体、ベリリウム錯体、若しくは亜鉛錯体等の金属錯体、２）オキサジアゾール誘導体、ベンゾイミダゾール誘導体、若しくはフェナントロリン誘導体等の複素環化合物、３）カルバゾール誘導体、アントラセン誘導体、フェナントレン誘導体、ピレン誘導体、若しくはクリセン誘導体等の縮合芳香族化合物、４）トリアリールアミン誘導体、若しくは縮合多環芳香族アミン誘導体等の芳香族アミン化合物が使用される。
【０２９２】
正孔注入層２１、正孔輸送層２２および電子輸送層２５は、前述の第一発光ユニット１０において説明した正孔注入層、正孔輸送層および電子輸送層と同様の化合物を用いて形成できる。
【０２９３】
（基板）
基板２は、有機ＥＬ素子１の支持体として用いられる。基板２としては、例えば、ガラス、石英、プラスチック等を用いることができる。また、可撓性基板を用いてもよい。可撓性基板とは、折り曲げることができる（フレキシブル）基板である。可撓性基板としては、例えば、ポリカーボネート、ポリアリレート、ポリエーテルスルフォン、ポリプロピレン、ポリエステル、ポリフッ化ビニル、ポリ塩化ビニル、ポリイミド、またはポリエチレンナフタレート等からなるプラスチック基板等が挙げられる。また、基板２として、無機蒸着フィルムを用いることもできる。
【０２９４】
（陽極）
基板２上に形成される陽極３には、仕事関数の大きい（具体的には４．０ｅＶ以上）金属、合金、電気伝導性化合物、およびこれらの混合物等を用いることが好ましい。具体的には、例えば、酸化インジウム−酸化スズ（ＩＴＯ：Ｉｎｄｉｕｍ  Ｔｉｎ  Ｏｘｉｄｅ）、珪素もしくは酸化珪素を含有した酸化インジウム−酸化スズ、酸化インジウム−酸化亜鉛、酸化タングステン、および酸化亜鉛を含有した酸化インジウム、グラフェン等が挙げられる。この他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、チタン（Ｔｉ）、または金属材料の窒化物（例えば、窒化チタン）等が挙げられる。
これらの材料は、通常、スパッタリング法により成膜される。例えば、酸化インジウム−酸化亜鉛は、酸化インジウムに対し１質量％以上１０質量％以下の酸化亜鉛を加えたターゲットを用いることにより、スパッタリング法で形成することができる。また、例えば、酸化タングステン、および酸化亜鉛を含有した酸化インジウムは、酸化インジウムに対し酸化タングステンを０．５質量％以上５質量％以下、酸化亜鉛を０．１質量％以上１質量％以下含有したターゲットを用いることにより、スパッタリング法で形成することができる。その他、陽極３は、真空蒸着法、塗布法、インクジェット法、スピンコート法などにより作製してもよい。
陽極３上に形成される有機層のうち、陽極３に接して形成される正孔注入層２１は、陽極３の仕事関数に関係なく正孔（ホール）注入が容易である複合材料を用いて形成されるため、電極材料として可能な材料（例えば、金属、合金、電気伝導性化合物、およびこれらの混合物、その他、元素周期表の第１族または第２族に属する元素も含む）を用いることもできる。
陽極３には、仕事関数の小さい材料である、元素周期表の第１族または第２族に属する元素を用いることもできる。例えば、陽極３には、リチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、これらアルカリ金属およびアルカリ土類金属の少なくともいずれかを含む合金（例えば、ＭｇＡｇ、ＡｌＬｉ）、ユーロピウム（Ｅｕ）、イッテルビウム（Ｙｂ）等の希土類金属、並びにこれらを含む合金等を用いることもできる。なお、アルカリ金属、アルカリ土類金属、およびこれらを含む合金を用いて陽極３を形成する場合には、真空蒸着法やスパッタリング法を用いることができる。さらに、銀ペーストなどを用いる場合には、塗布法やインクジェット法などを用いることができる。
【０２９５】
（陰極）
陰極４には、仕事関数の小さい（具体的には３．８ｅＶ以下）金属、合金、電気伝導性化合物、およびこれらの混合物などを用いることが好ましい。このような陰極材料の具体例としては、元素周期表の第１族または第２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（例えば、ＭｇＡｇ、ＡｌＬｉ）、ユーロピウム（Ｅｕ）、イッテルビウム（Ｙｂ）等の希土類金属およびこれらを含む合金等が挙げられる。
なお、アルカリ金属、アルカリ土類金属、これらを含む合金を用いて陰極４を形成する場合には、真空蒸着法やスパッタリング法を用いることができる。また、銀ペーストなどを用いる場合には、塗布法やインクジェット法などを用いることができる。
なお、電子注入層１４を設けることにより、仕事関数の大小に関わらず、Ａｌ、Ａｇ、ＩＴＯ、グラフェン、珪素もしくは酸化珪素を含有した酸化インジウム−酸化スズ等様々な導電性材料を用いて陰極４を形成することができる。これらの導電性材料は、スパッタリング法やインクジェット法、スピンコート法等を用いて成膜することができる。
【０２９６】
本実施形態において、有機ＥＬ素子１は、透光性の基板２を備え、陰極４が光反射性電極であり、陽極３が光透過性電極である。すなわち、有機ＥＬ素子１は、第一発光ユニット１０および第二発光ユニット２０から放射された光を基板２側から取り出すボトムエミッション型の有機ＥＬ素子である。光透過性電極としては、例えば、ＩＴＯを用いて形成された電極が挙げられる。光反射性電極としては、例えば、金属Ａｌや金属Ａｇなどを用いて形成された電極が挙げられる。
【０２９７】
＜層形成方法＞
本実施形態の有機ＥＬ素子１の各層の形成方法としては、上記で特に言及した以外には制限されず、乾式成膜法や湿式成膜法等の公知の方法を採用できる。乾式成膜法としては、真空蒸着法、スパッタリング法、プラズマ法、イオンプレーティング法などが挙げられる。湿式成膜法としては、スピンコーティング法、ディッピング法、フローコーティング法、インクジェット法などが挙げられる。
【０２９８】
＜膜厚＞
本実施形態の有機ＥＬ素子１の各有機層の膜厚は、上記で特に言及した以外には制限されない。一般に膜厚が薄すぎるとピンホール等の欠陥が生じやすく、逆に厚すぎると高い印加電圧が必要となり効率が悪くなるため、通常、膜厚は、数ｎｍから１μｍの範囲が好ましい。
【０２９９】
＜本実施形態に係る化合物の製造方法＞
本実施形態に係る化合物は、例えば、従来公知の方法により製造することができる。本実施形態に係る化合物は、従来公知の方法に倣い、目的物に合わせた既知の代替反応や原料を用いることで、合成することができる。
【０３００】
本明細書において、水素原子とは、中性子数の異なる同位体、すなわち、軽水素（Ｐｒｏｔｉｕｍ）、重水素（Ｄｅｕｔｅｒｉｕｍ）、三重水素（Ｔｒｉｔｉｕｍ）を包含する。
【０３０１】
本明細書において、「環形成炭素」とは飽和環、不飽和環、または芳香環を構成する炭素原子を意味する。
【０３０２】
本明細書において、環形成炭素数とは、原子が環状に結合した構造の化合物（例えば、単環化合物、縮合環化合物、架橋化合物、炭素環化合物、複素環化合物）の当該環自体を構成する原子のうちの炭素原子の数を表す。当該環が置換基によって置換される場合、置換基に含まれる炭素は環形成炭素数には含まない。以下で記される「環形成炭素数」については、特筆しない限り同様とする。例えば、ベンゼン環は環形成炭素数が６であり、ナフタレン環は環形成炭素数が１０であり、ピリジニル基は環形成炭素数５であり、フラニル基は環形成炭素数４である。また、ベンゼン環やナフタレン環に置換基として例えばアルキル基が置換している場合、当該アルキル基の炭素数は、環形成炭素数の数に含めない。また、フルオレン環に置換基として例えばフルオレン環が結合している場合（スピロフルオレン環を含む）、置換基としてのフルオレン環の炭素数は環形成炭素数の数に含めない。
【０３０３】
本明細書において、「環形成原子」とはヘテロ環（飽和環、不飽和環、および芳香環を含む）を構成する炭素原子およびヘテロ原子を意味する。
【０３０４】
本明細書において、環形成原子数とは、原子が環状に結合した構造（例えば単環、縮合環、環集合）の化合物（例えば単環化合物、縮合環化合物、架橋化合物、炭素環化合物、複素環化合物）の当該環自体を構成する原子の数を表す。環を構成しない原子（例えば環を構成する原子の結合手を終端する水素原子）や、当該環が置換基によって置換される場合の置換基に含まれる原子は環形成原子数には含まない。以下で記される「環形成原子数」については、特筆しない限り同様とする。例えば、ピリジン環は、環形成原子数が６であり、キナゾリン環は、環形成原子数が１０であり、フラン環は、環形成原子数が５である。ピリジン環やキナゾリン環の炭素原子にそれぞれ結合している水素原子や置換基を構成する原子については、環形成原子数の数に含めない。また、フルオレン環に置換基として例えばフルオレン環が結合している場合（スピロフルオレン環を含む）、置換基としてのフルオレン環の原子数は環形成原子数の数に含めない。
次に前記一般式に記載の各置換基について説明する。
【０３０５】
本実施形態における環形成炭素数６〜３０の芳香族炭化水素基（アリール基と称する場合がある。）としては、例えば、フェニル基、ビフェニル基、ターフェニル基、ナフチル基、アントリル基、フェナントリル基、フルオレニル基、ピレニル基、クリセニル基、フルオランテニル基、ベンゾ［ａ］アントリル基、ベンゾ［ｃ］フェナントリル基、トリフェニレニル基、ベンゾ［ｋ］フルオランテニル基、ベンゾ［ｇ］クリセニル基、ベンゾ［ｂ］トリフェニレニル基、ピセニル基、ペリレニル基などが挙げられる。
本実施形態におけるアリール基としては、環形成炭素数が６〜２０であることが好ましく、６〜１４であることがより好ましく、６〜１２であることが更に好ましい。上記アリール基の中でもフェニル基、ビフェニル基、ナフチル基、フェナントリル基、ターフェニル基、フルオレニル基が特に好ましい。１−フルオレニル基、２−フルオレニル基、３−フルオレニル基および４−フルオレニル基については、９位の炭素原子に、後述する本実施形態における置換もしくは無置換の炭素数１〜３０のアルキル基や置換もしくは無置換の環形成炭素数６〜１８のアリール基が置換されていることが好ましい。
【０３０６】
本実施形態における環形成原子数５〜３０の複素環基（ヘテロアリール基、ヘテロ芳香族環基、または芳香族複素環基と称する場合がある。）は、ヘテロ原子として、窒素、硫黄、酸素、ケイ素、セレン原子、およびゲルマニウム原子からなる群から選択される少なくともいずれかの原子を含むことが好ましく、窒素、硫黄、および酸素からなる群から選択される少なくともいずれかの原子を含むことがより好ましい。
本実施形態における環形成原子数５〜３０のヘテロアリール基としては、例えば、ピリジル基、ピリミジニル基、ピラジニル基、ピリダジニル基、トリアジニル基、キノリル基、イソキノリニル基、ナフチリジニル基、フタラジニル基、キノキサリニル基、キナゾリニル基、フェナントリジニル基、アクリジニル基、フェナントロリニル基、ピロリル基、イミダゾリル基、ピラゾリル基、トリアゾリル基、テトラゾリル基、インドリル基、ベンズイミダゾリル基、インダゾリル基、イミダゾピリジニル基、ベンズトリアゾリル基、カルバゾリル基、フリル基、チエニル基、オキサゾリル基、チアゾリル基、イソキサゾリル基、イソチアゾリル基、オキサジアゾリル基、チアジアゾリル基、ベンゾフラニル基、ベンゾチオフェニル基、ベンゾオキサゾリル基、ベンゾチアゾリル基、ベンゾイソキサゾリル基、ベンゾイソチアゾリル基、ベンゾオキサジアゾリル基、ベンゾチアジアゾリル基、ジベンゾフラニル基、ジベンゾチオフェニル基、ピペリジニル基、ピロリジニル基、ピペラジニル基、モルホリル基、フェナジニル基、フェノチアジニル基、フェノキサジニル基などが挙げられる。
本実施形態におけるヘテロアリール基の環形成原子数は、５〜２０であることが好ましく、５〜１４であることがさらに好ましい。上記複素環基の中でも１−ジベンゾフラニル基、２−ジベンゾフラニル基、３−ジベンゾフラニル基、４−ジベンゾフラニル基、１−ジベンゾチオフェニル基、２−ジベンゾチオフェニル基、３−ジベンゾチオフェニル基、４−ジベンゾチオフェニル基、１−カルバゾリル基、２−カルバゾリル基、３−カルバゾリル基、４−カルバゾリル基、９−カルバゾリル基が特に好ましい。１−カルバゾリル基、２−カルバゾリル基、３−カルバゾリル基および４−カルバゾリル基については、９位の窒素原子に、本実施形態における置換もしくは無置換の環形成炭素数６〜３０のアリール基または置換もしくは無置換の環形成原子数５〜３０の複素環基が置換されていることが好ましい。
【０３０７】
また、本実施形態において、ヘテロアリール基は、例えば、下記一般式（ＸＹ−１）〜（ＸＹ−１８）で表される部分構造から誘導される基であってもよい。
【０３０８】
【化２２３】
2018156721.tif 000225
【０３０９】
【化２２４】
2018156721.tif 000226
【０３１０】
【化２２５】
2018156721.tif 000227
【０３１１】
前記一般式（ＸＹ−１）〜（ＸＹ−１８）において、ＸおよびＹは、それぞれ独立に、ヘテロ原子であり、窒素原子、酸素原子、硫黄原子、セレン原子、ケイ素原子、またはゲルマニウム原子であることが好ましい。前記一般式（ＸＹ−１）〜（ＸＹ−１８）で表される部分構造は、任意の位置で結合手を有してヘテロアリール基となり、このヘテロアリール基は、置換基を有していてもよい。
【０３１２】
また、本実施形態において、置換もしくは無置換のカルバゾリル基としては、例えば、下記式で表されるようなカルバゾール環に対してさらに環が縮合した基も含み得る。このような基も置換基を有していてもよい。また、結合手の位置も適宜変更され得る。
【０３１３】
【化２２６】
2018156721.tif 000228
【０３１４】
本実施形態における炭素数１〜３０のアルキル基としては、直鎖、分岐鎖または環状のいずれであってもよい。直鎖または分岐鎖のアルキル基としては、例えば、メチル基、エチル基、ｎ−プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ネオペンチル基、アミル基、イソアミル基、１−メチルペンチル基、２−メチルペンチル基、１−ペンチルヘキシル基、１−ブチルペンチル基、１−ヘプチルオクチル基、３−メチルペンチル基、が挙げられる。
本実施形態における直鎖または分岐鎖のアルキル基の炭素数は、１〜１０であることが好ましく、１〜６であることがさらに好ましい。上記直鎖または分岐鎖のアルキル基の中でもメチル基、エチル基、プロピル基、イソプロピル基、ｎ−ブチル基、ｓ−ブチル基、イソブチル基、ｔ−ブチル基、ｎ−ペンチル基、ｎ−ヘキシル基、アミル基、イソアミル基、ネオペンチル基が特に好ましい。
本実施形態における炭素数３〜３０のシクロアルキル基としては、シクロプロピル基、シクロブチル基、シクロペンチル基、シクロヘキシル基、４−メチルシクロヘキシル基、アダマンチル基、ノルボルニル基等が挙げられる。シクロアルキル基の環形成炭素数は、３〜１０であることが好ましく、５〜８であることがさらに好ましい。上記シクロアルキル基の中でも、シクロペンチル基やシクロヘキシル基が特に好ましい。
本実施形態における炭素数１〜３０のハロゲン化アルキル基としては、例えば、上記炭素数１〜３０のアルキル基が１以上のハロゲン原子で置換された基が挙げられる。具体的には、例えば、フルオロメチル基、ジフルオロメチル基、トリフルオロメチル基、フルオロエチル基、トリフルオロメチルメチル基、トリフルオロエチル基、ペンタフルオロエチル基等が挙げられる。
【０３１５】
ハロゲン原子としては、フッ素原子、塩素原子、臭素原子、およびヨウ素原子等が挙げられ、フッ素原子が好ましい。
【０３１６】
置換アミノ基としては、炭素数２〜３０のアルキルアミノ基および環形成炭素数６〜６０のアリールアミノ基が挙げられる。
炭素数２〜３０のアルキルアミノ基は、−ＮＨＲＶ、または−Ｎ（ＲＶ）２と表される。このＲＶの例として、上記炭素数１〜３０のアルキル基が挙げられる。
環形成炭素数６〜６０のアリールアミノ基は、−ＮＨＲＷ、または−Ｎ（ＲＷ）２と表される。このＲＷの例として、上記環形成炭素数６〜３０のアリール基が挙げられる。
【０３１７】
炭素数１〜３０のアルコキシ基は、−ＯＺ１と表される。このＺ１の例として、上記炭素数１〜３０のアルキル基が挙げられる。アルコキシ基は、例えばメトキシ基、エトキシ基、プロポキシ基、ブトキシ基、ペンチルオキシ基、ヘキシルオキシ基があげられる。アルコキシ基の炭素数は、１〜２０であることが好ましい。
アルコキシ基がハロゲン原子で置換されたハロゲン化アルコキシ基としては、例えば、上記炭素数１〜３０のアルコキシ基が１以上のフッ素原子で置換された基が挙げられる。
【０３１８】
環形成炭素数６〜３０のアリールオキシ基は、−ＯＺ２と表される。このＺ２の例として、上記環形成炭素数６〜３０のアリール基が挙げられる。アリールオキシ基の環形成炭素数は、６〜２０であることが好ましい。このアリールオキシ基としては、例えば、フェノキシ基が挙げられる。
【０３１９】
環形成炭素数６〜３０のアリールチオ基は、−ＳＲＷと表される。このＲＷの例として、上記環形成炭素数６〜３０のアリール基が挙げられる。アリールチオ基の環形成炭素数は、６〜２０であることが好ましい。
【０３２０】
本明細書において、「置換もしくは無置換の」という場合における「無置換」とは前記置換基で置換されておらず、水素原子が結合していることを意味する。
本明細書において、「置換もしくは無置換の炭素数ＸＸ〜ＹＹのＺＺ基」という表現における「炭素数ＸＸ〜ＹＹ」は、ＺＺ基が無置換である場合の炭素数を表し、置換されている場合の置換基の炭素数は含めない。ここで、「ＹＹ」は「ＸＸ」よりも大きく、「ＸＸ」と「ＹＹ」はそれぞれ１以上の整数を意味する。
本明細書において、「置換もしくは無置換の原子数ＸＸ〜ＹＹのＺＺ基」という表現における「原子数ＸＸ〜ＹＹ」は、ＺＺ基が無置換である場合の原子数を表し、置換されている場合の置換基の原子数は含めない。ここで、「ＹＹ」は「ＸＸ」よりも大きく、「ＸＸ」と「ＹＹ」はそれぞれ１以上の整数を意味する。
【０３２１】
本明細書において、「置換もしくは無置換の」という場合における置換基としては、上述のような芳香族炭化水素、複素環基、アルキル基（直鎖または分岐鎖のアルキル基、シクロアルキル基、ハロゲン化アルキル基）、シアノ基、アミノ基、置換アミノ基、ハロゲン原子、アルコキシ基、アリールオキシ基、アリールチオ基、アラルキル基、置換ホスフォリル基、置換シリル基、ニトロ基、カルボキシ基、アルケニル基、アルキニル基、アルキルチオ基、アルキルシリル基、アリールシリル基、ヒドロキシル基などが挙げられる。
ここで挙げた「置換もしくは無置換の」という場合における置換基の中では、芳香族炭化水素基、複素環基、アルキル基、ハロゲン原子、アルキルシリル基、アリールシリル基、シアノ基が好ましく、各置換基について好ましいとされた具体的な置換基がより好ましい。
これらの「置換もしくは無置換の」という場合における置換基は、前述の芳香族炭化水素基、複素環基、アルキル基（直鎖または分岐鎖のアルキル基、シクロアルキル基、ハロゲン化アルキル基）、置換ホスフォリル基、アルキルシリル基、アリールシリル基、アルコキシ基、アリールオキシ基、アルキルアミノ基、アリールアミノ基、アルキルチオ基、アリールチオ基、アルケニル基、アルキニル基、アラルキル基、ハロゲン原子、シアノ基、ヒドロキシル基、ニトロ基、およびカルボキシ基からなる群から選択される少なくともいずれかの基によって更に置換されてもよい。また、これらの置換基は、複数が互いに結合して環を形成してもよい。
【０３２２】
アルケニル基としては、炭素数２〜３０のアルケニル基が好ましく、直鎖、分岐鎖、または環状のいずれであってもよく、例えば、ビニル基、プロペニル基、ブテニル基、オレイル基、エイコサペンタエニル基、ドコサヘキサエニル基、スチリル基、２，２−ジフェニルビニル基、１，２，２−トリフェニルビニル基、２−フェニル−２−プロペニル基、シクロペンタジエニル基、シクロペンテニル基、シクロヘキセニル基、シクロヘキサジエニル基等が挙げられる。
【０３２３】
アルキニル基としては、炭素数２〜３０のアルキニル基が好ましく、直鎖、分岐鎖、または環状のいずれであってもよく、例えば、エチニル、プロピニル、２−フェニルエチニル等が挙げられる。
【０３２４】
炭素数１〜３０のアルキルチオ基は、−ＳＲＶと表される。このＲＶの例として、上記炭素数１〜３０のアルキル基が挙げられる。アルキルチオ基の炭素数は、１〜２０であることが好ましい。
【０３２５】
置換もしくは無置換の炭素数７〜３０のアラルキル基としては、−Ｚ３−Ｚ４と表される。このＺ３の例として、上記炭素数１〜３０のアルキル基に対応するアルキレン基が挙げられる。このＺ４の例として、上記環形成炭素数６〜３０のアリール基の例が挙げられる。炭素数７〜３０のアラルキル基において、Ｚ４としてのアリール基部分の環形成炭素数が、６〜２０であることが好ましく、６〜１２であることがより好ましく、Ｚ３としてのアルキル基部分の炭素数が、１〜２０であることが好ましく、１〜１０であることがより好ましく、１〜６であることがさらに好ましい。アラルキル基としては、例えば、ベンジル基、２−フェニルプロパン−２−イル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基などが挙げられる。
【０３２６】
置換ホスフォリル基は、下記一般式（Ｐ）で表される。
【０３２７】
【化２２７】
2018156721.tif 000229
【０３２８】
前記一般式（Ｐ）において、ＡｒＰ１およびＡｒＰ２は、それぞれ独立に、置換基であり、炭素数１〜３０のアルキル基、および環形成炭素数６〜３０のアリール基からなる群から選択される置換基であることが好ましく、炭素数１〜１０のアルキル基、および環形成炭素数６〜２０のアリール基からなる群から選択される置換基であることがより好ましく、炭素数１〜６のアルキル基、および環形成炭素数６〜１４のアリール基からなる群から選択される置換基であることがさらに好ましい。
【０３２９】
置換シリル基としては、炭素数３〜３０のアルキルシリル基、または環形成炭素数６〜３０のアリールシリル基が挙げられる。
本実施形態における炭素数３〜３０のアルキルシリル基としては、上記炭素数１〜３０のアルキル基で例示したアルキル基を有するトリアルキルシリル基が挙げられ、具体的にはトリメチルシリル基、トリエチルシリル基、トリ−ｎ−ブチルシリル基、トリ−ｎ−オクチルシリル基、トリイソブチルシリル基、ジメチルエチルシリル基、ジメチルイソプロピルシリル基、ジメチル−ｎ−プロピルシリル基、ジメチル−ｎ−ブチルシリル基、ジメチル−ｔ−ブチルシリル基、ジエチルイソプロピルシリル基、ビニルジメチルシリル基、プロピルジメチルシリル基、トリイソプロピルシリル基等が挙げられる。トリアルキルシリル基における３つのアルキル基は、それぞれ同一でも異なっていてもよい。
【０３３０】
本実施形態における環形成炭素数６〜３０のアリールシリル基としては、ジアルキルアリールシリル基、アルキルジアリールシリル基、トリアリールシリル基が挙げられる。
ジアルキルアリールシリル基は、例えば、上記炭素数１〜３０のアルキル基で例示したアルキル基を２つ有し、上記環形成炭素数６〜３０のアリール基を１つ有するジアルキルアリールシリル基が挙げられる。ジアルキルアリールシリル基の炭素数は、８〜３０であることが好ましい。
アルキルジアリールシリル基は、例えば、上記炭素数１〜３０のアルキル基で例示したアルキル基を１つ有し、上記環形成炭素数６〜３０のアリール基を２つ有するアルキルジアリールシリル基が挙げられる。アルキルジアリールシリル基の炭素数は、１３〜３０であることが好ましい。
トリアリールシリル基は、例えば、上記環形成炭素数６〜３０のアリール基を３つ有するトリアリールシリル基が挙げられる。トリアリールシリル基の炭素数は、１８〜３０であることが好ましい。
【０３３１】
本明細書において、連結基としての芳香族炭化水素基および複素環基は、前述の一価の芳香族炭化水素基および複素環基から、１つ以上の原子を除いて得られる二価以上の基が挙げられる。
【０３３２】
本明細書において、置換基同士が互いに結合して環構造が形成される場合、環構造は、飽和環、不飽和環、芳香族炭化水素環、または複素環である。また、置換基同士が互いに結合して形成された環構造は、置換基を有していてもよい。
【０３３３】
本明細書において、芳香族炭化水素環および複素環としては、上述した一価の基の由来となる環構造が挙げられる。
【０３３４】
［電子機器］
本実施形態に係る有機ＥＬ素子１は、表示装置や発光装置等の電子機器に使用できる。表示装置としては、例えば、有機ＥＬパネルモジュール等の表示部品、テレビ、携帯電話、タブレットもしくはパーソナルコンピュータ等が挙げられる。発光装置としては、例えば、照明、もしくは車両用灯具等が挙げられる。
【０３３５】
本実施形態によれば、高い発光効率を維持しながら、低い電圧、かつ長寿命で駆動する有機ＥＬ素子１を提供することができる。
通常、電荷発生層よりも陰極側に配置された発光ユニットには、正孔が注入される量が制限される。特許文献１に記載のタンデム型の有機ＥＬ素子において、青色発光層には、ホスト材料として分子構造が炭化水素骨格だけからなるアントラセン誘導体が用いられている（以下、このようなアントラセン誘導体を、炭化水素系アントラセン誘導体と称する場合がある。）。タンデム型の有機ＥＬ素子において、電荷発生層よりも陰極側に配置された青色発光層のホスト材料として炭化水素系アントラセン誘導体用いると、素子寿命が短い。炭化水素系アントラセン誘導体は、電子輸送性が強く、電子が発光層内に留まらず発光層と正孔輸送層との界面に集中し、正孔輸送層の劣化が生じるためと考えられる。
【０３３６】
一方で、本実施形態の有機ＥＬ素子１は、電荷発生層５よりも陰極４側に配置された第一発光ユニット１０の青色発光層１２において、前記一般式（１）で表される第一の化合物を用いることで、炭化水素系アントラセン誘導体を用いた従来の有機ＥＬ素子と比べ、高い発光効率を維持しながら、低い電圧、かつ長寿命で駆動する。第一の化合物は、アントラセン骨格と、前記一般式（２）で表され、酸素原子または硫黄原子を含有するＺ１骨格とが、単結合でまたは連結基を介して結合した構造を有する。それゆえ、第一の化合物は、炭化水素系アントラセン誘導体に比べて電子供与性が強く、電荷発生層５で生成した正孔の青色発光層１２への注入および輸送性が向上し、駆動電圧が低くなると考えられる。
【０３３７】
正孔輸送層から発光層への正孔の注入が不足すると、発光層において生成した励起子と電子とが衝突するおそれがある。励起子と電子との衝突により励起子が失活すると、発光効率が低くなると考えられる。また、正孔輸送層と発光層との界面において電子が増えると、正孔輸送層が劣化して寿命が短くなるおそれがある。
本実施形態の有機ＥＬ素子１によれば、電荷発生層５からの正孔の注入および輸送性が向上し、青色発光層１２における励起子失活が抑制され、電子と正孔との再結合領域が正孔輸送層１１と青色発光層１２との界面より青色発光層１２の内側の領域になり正孔輸送層１１の劣化も抑制されると考えられる。
その結果、有機ＥＬ素子１は、発光効率を高く維持しながら、低い電圧、かつ長寿命で駆動すると考えられる。
【０３３８】
〔第二実施形態〕
第二実施形態に係る有機ＥＬ素子の構成について説明する。第二実施形態の説明において第一実施形態と同一の構成要素は、同一符号や名称を付す等して説明を省略もしくは簡略化する。また、第二実施形態では、特に言及されない材料や化合物については、第一実施形態で説明した材料や化合物と同様の材料や化合物を用いることができる。
【０３３９】
図２には、本実施形態に係る有機ＥＬ素子１Ａの概略構成が示されている。
本実施形態の有機ＥＬ素子１Ａと、第一実施形態の有機ＥＬ素子１とは、発光ユニットの構成および数において相違する。
具体的には、有機ＥＬ素子１Ａは、３つの発光ユニット（第一発光ユニット１０、第二発光ユニット２０Ａおよび第三発光ユニット３０）を備えるのに対し、有機ＥＬ素子１は、２つの発光ユニット（第一発光ユニット１０、および第二発光ユニット２０）を備える点で相違する。
【０３４０】
有機ＥＬ素子１Ａは、陰極４と、陽極３と、陰極４および陽極３の間に含まれる第一電荷発生層５Ａと、第一電荷発生層５Ａと陽極３との間に含まれる第二電荷発生層５Ｂと、第一電荷発生層５Ａと陰極４との間に含まれる第一発光ユニット１０と、第一電荷発生層５Ａと第二電荷発生層５Ｂとの間に含まれる第二発光ユニット２０Ａと、第二電荷発生層５Ｂと陽極３との間に含まれる第三発光ユニット３０と、を備える。
【０３４１】
第一発光ユニット１０は、第一実施形態と同様、正孔輸送層１１と、青色発光層１２と、電子輸送層１３と、電子注入層１４とを備える。青色発光層１２は、前記一般式（１）で表される第一の化合物と、青色発光性の第二の化合物とを含有する。
第二発光ユニット２０Ａは、正孔輸送層２２と、赤緑混色発光層２６と、電子輸送層２５とを備える。
第三発光ユニット３０は、正孔注入層３１と、正孔輸送層３２と、第二の青色発光層３３と、電子輸送層３４とを備える。なお、第一発光ユニット１０の青色発光層１２を、第二の青色発光層３３と区別するために、第一の青色発光層１２と称する場合がある。
有機ＥＬ素子１Ａは、赤緑混色および青色の発光層を含むので、白色発光可能である。
【０３４２】
第二発光ユニット２０Ａの正孔輸送層２２および電子輸送層２５は、第一実施形態において説明した正孔輸送層２２および電子輸送層２５と同様である。
赤緑混色発光層２６は、一つの層中に赤色発光性の化合物および緑色発光性の化合物を含んでいる発光層である点で、第一実施形態のように赤色発光層２３および緑色発光層２４の積層構成と相違する。赤色発光性の化合物および緑色発光性の化合物やホスト材料は、前述と同様の化合物を使用できる。
【０３４３】
第三発光ユニット３０の正孔注入層３１、正孔輸送層３２、および電子輸送層３４は、それぞれ第一実施形態において説明した正孔注入層、正孔輸送層、および電子輸送層と同様である。
第二の青色発光層３３は、第一発光ユニット１０の第一の青色発光層と同様に構成されていてもよいし、前述した青色発光性の化合物およびホスト材料を用いて構成されていてもよい。
【０３４４】
第一電荷発生層５Ａおよび第二電荷発生層５Ｂは、前述した電荷発生層５と同様に構成される。第一電荷発生層５Ａおよび第二電荷発生層５Ｂは、同じ化合物で形成されていてもよいし、異なる化合物で形成されていてもよい。
【０３４５】
本実施形態によれば、第一実施形態と同様、高い発光効率を維持しながら、低い電圧、かつ長寿命で駆動する有機ＥＬ素子１Ａを提供することができる。
【０３４６】
〔実施形態の変形〕
なお、本発明は、上述の実施形態に限定されず、本発明の目的を達成できる範囲での変更、改良などは、本発明に含まれる。
【０３４７】
前記実施形態において、ボトムエミッション型の有機ＥＬ素子を例に挙げて説明したが、本発明はこのような態様に限定されない。本発明は、陰極４が光透過性電極であり、陽極３が光反射性電極である、いわゆるトップエミッション型の有機ＥＬ素子も含む。トップエミッション型の有機ＥＬ素子によれば、電荷発生層と陰極との間に配置された青色発光層を効率良く発光させることができる。
トップエミッション型の有機ＥＬ素子において、光反射性の金属電極（陽極）と電荷発生層との間に青色発光層を含む発光ユニットを配置すると、光反射性電極の表面において誘起される表面プラズモンと青色発光材料の双極子とが強く相互作用し、青色発光層の発光効率が抑制される。
一方で、前記実施形態に係る有機ＥＬ素子をトップエミッション型として構成した場合でも、所定構造を有する第一の化合物を含む青色発光層は、電荷発生層と光透過性電極（陰極）との間の第一発光ユニット中に配置されているので、光反射性電極と青色発光層との間の距離が大きくなり、表面プラズモン効果による発光効率の低下を防止できる。
【０３４８】
前記実施形態においては、第二発光ユニット中の発光層として、赤色発光層と緑色発光層との積層構成や、赤緑混色発光層の構成を例に挙げて説明したが、本発明はこのような態様に限定されない。本発明は、例えば、第二発光ユニット中の発光層として、黄色発光性の化合物（第五の化合物）を含む黄色発光層を用いたタンデム型の有機ＥＬ素子も含む。このような有機ＥＬ素子も、黄色および青色の発光層を含むので、白色発光可能である。
【０３４９】
その他、本発明の実施における具体的な構造および形状などは、本発明の目的を達成できる範囲で他の構造などとしてもよい。
【実施例】
【０３５０】
本発明に係る実施例を説明する。本発明はこれらの実施例によって限定されない。
【０３５１】
有機ＥＬ素子の作製に用いた化合物を次に示す。
【０３５２】
【化２２８】
2018156721.tif 000230
【０３５３】
【化２２９】
2018156721.tif 000231
【０３５４】
【化２３０】
2018156721.tif 000232
【０３５５】
【化２３１】
2018156721.tif 000233
【０３５６】
【化２３２】
2018156721.tif 000234
【０３５７】
〔参考例〕
参考例は、１つの発光ユニットを備える有機ＥＬ素子（単ユニット型の有機ＥＬ素子）に関する。
【０３５８】
＜有機ＥＬ素子の作製１＞
（参考例１）
２５ｍｍ×７５ｍｍ×１．１ｍｍ厚のＩＴＯ透明電極（陽極）付きガラス基板（ジオマティック社製）をイソプロピルアルコール中で超音波洗浄を５分間行なった後、ＵＶオゾン洗浄を３０分間行なった。ＩＴＯの膜厚は、１３０ｎｍとした。
洗浄後の透明電極ライン付きガラス基板を真空蒸着装置の基板ホルダーに装着し、まず透明電極ラインが形成されている側の面上に前記透明電極を覆うようにして化合物ＨＡを蒸着して膜厚５ｎｍのＨＡ膜を成膜し、正孔注入層を形成した。
次に、この正孔注入層の上に、化合物ＨＴ１を蒸着して膜厚８０ｎｍのＨＴ１膜を成膜し、第１正孔輸送層を形成した。
次に、この第１正孔輸送層の上に、化合物ＨＴ２を蒸着して膜厚１５ｎｍのＨＴ２膜を成膜し、第２正孔輸送層を形成した。
次に、この第２正孔輸送層の上に、化合物ＢＨ２及び青色蛍光発光性の化合物ＢＤ１を共蒸着により成膜し、膜厚２５ｎｍの発光層を形成した。発光層に含まれる化合物ＢＤ１の濃度は、３質量％とした。
この発光層の成膜に続けて、化合物ＥＴ２を蒸着して膜厚２０ｎｍのＥＴ２膜を成膜し、第１電子輸送層を形成した。
次に、この第１電子輸送層の上に、化合物ＥＴ３と金属Ｌｉとを共蒸着により成膜し、膜厚５ｎｍの第２電子輸送層を形成した。第２電子輸送層に含まれるＬｉの濃度は、４質量％とした。
この第２電子輸送層の上に金属Ａｌを蒸着して、膜厚８０ｎｍの金属陰極を形成した。
このようにして、参考例１に係る有機ＥＬ素子を作製した。
参考例１の有機ＥＬ素子の素子構成を略式的に示すと、次のとおりである。
ITO(130)/HA(5)/HT1(80)/HT2(15)/BH2:BD1(25:3%)/ET2(20)/ET3:Li(5:4%)/Al(80)
なお、括弧内の数字は、膜厚（単位：ｎｍ）を示す。また、同じく括弧内において、パーセント表示された数字は、発光層における化合物ＢＤ１の濃度（質量％）、または第２電子輸送層におけるＬｉの濃度（質量％）を示す。下記参考例２〜４についても同様である。
【０３５９】
（参考例２）
参考例２の有機ＥＬ素子は、参考例１の第１電子輸送層における化合物ＥＴ２の代わりに化合物ＥＴ１を用いたこと以外は、参考例１と同様にして作製した。
参考例２の有機ＥＬ素子の素子構成を略式的に示すと、次のとおりである。
ITO(130)/HA(5)/HT1(80)/HT2(15)/BH2:BD1(25:3%)/ET1(20)/ET3:Li(5:4%)/Al(80)
【０３６０】
（参考例３）
参考例３の有機ＥＬ素子は、参考例１の発光層における化合物ＢＨ２の代わりに化合物ＢＨ１を用いたこと以外は、参考例１と同様にして作製した。
参考例３の有機ＥＬ素子の素子構成を略式的に示すと、次のとおりである。
ITO(130)/HA(5)/HT1(80)/HT2(15)/BH1:BD1(25:3%)/ET2(20)/ET3:Li(5:4%)/Al(80)
【０３６１】
（参考例４）
参考例４の有機ＥＬ素子は、参考例１の発光層における化合物ＢＨ２の代わりに化合物ＢＨ１を用いたこと、並びに第１電子輸送層における化合物ＥＴ２の代わりに化合物ＥＴ１を用いたこと以外は、参考例１と同様にして作製した。
参考例４の有機ＥＬ素子の素子構成を略式的に示すと、次のとおりである。
ITO(130)/HA(5)/HT1(80)/HT2(15)/BH1:BD1(25:3%)/ET1(20)/ET3:Li(5:4%)/Al(80)
【０３６２】
〔有機ＥＬ素子の評価１〕
参考例１〜４において作製した有機ＥＬ素子について、以下の評価を行った。評価結果を表１に示す。
【０３６３】
・駆動電圧
電流密度が１０ｍＡ／ｃｍ２となるようにＩＴＯ透明電極と金属Ａｌ陰極との間に通電したときの電圧（単位：Ｖ）を計測した。
【０３６４】
・ＣＩＥ１９３１色度
電流密度が１０ｍＡ／ｃｍ２となるように作製した有機ＥＬ素子に電圧を印加した時のＣＩＥ１９３１色度座標（ｘ、ｙ）を、分光放射輝度計ＣＳ−１０００（コニカミノルタ株式会社製）で計測した。表中では、ＣＩＥ１９３１色度座標（ｘ、ｙ）に対応させてＣＩＥｘおよびＣＩＥｙで示す。
【０３６５】
・輝度−電流効率（Ｌ／Ｊ）
電流密度が１０ｍＡ／ｃｍ２となるように、作製した有機ＥＬ素子に電圧を印加し、その時の輝度Ｌ（単位ｃｄ／ｍ２）を、分光放射輝度計（コニカミノルタ株式会社製、商品名：ＣＳ−１０００）を用いて計測した。得られた輝度に対し、輝度−電流効率（単位ｃｄ／Ａ）を算出した。
【０３６６】
・外部量子効率ＥＱＥ
電流密度が１０ｍＡ／ｃｍ２となるように有機ＥＬ素子に電圧を印加した時の分光放射輝度スペクトルを分光放射輝度計ＣＳ−１０００（コニカミノルタ株式会社製）で計測した。得られた上記分光放射輝度スペクトルから、ランバシアン放射を行なったと仮定し外部量子効率ＥＱＥ（単位：％）を算出した。
【０３６７】
・寿命（ＬＴ９０）
初期電流密度を５０ｍＡ／ｃｍ２に設定して直流の連続通電試験を行い、試験開始時（ｔ＝０）の初期輝度Ｌ（０）に対し、ｔ時間後の輝度をＬ（ｔ）としたとき、Ｌ（ｔ）/Ｌ（０）＝０．９となる時間（単位：ｈ）を寿命（ＬＴ９０）とした。なお、輝度Ｌは、ＣＩＥ１９３１表色系における緑色の刺激値Ｙに対応し、緑色の明るさ劣化の程度を表す。
【０３６８】
・寿命（ＺＴ９０）
Ｚ（ｔ）は、青色の刺激値の劣化程度を表す指標であり、下記計算式により算出される。
Ｚ（ｔ）＝［（１−ＣＩＥｘ−ＣＩＥｙ）/ＣＩＥｙ］×（Ｌ（ｔ））
試験開始時（ｔ＝０）の初期値Ｚ（０）に対し、ｔ時間後の値をＺ（ｔ）としたとき、Ｚ（ｔ）/Ｚ（０）＝０．９となる時間（単位：ｈ）を寿命（ＺＴ９０）とした。
【０３６９】
【表１】
2018156721.tif 000235
【０３７０】
発光層に化合物ＢＨ２を用いた参考例１および２を対比すると、電子輸送層に化合物ＥＴ１を用いることで駆動電圧が低下したが、発光効率（Ｌ／ＪおよびＥＱＥ）が低下した。
発光層に本発明に係る化合物ＢＨ１を用いた参考例３および４を対比すると、電子輸送層に化合物ＥＴ１を用いることで駆動電圧が低下し、発光効率（Ｌ／ＪおよびＥＱＥ）が向上した。
参考例１〜４を対比すると、発光層に化合物ＢＨ１を用い、電子輸送層に化合物ＥＴ１を用いた参考例４の有機ＥＬ素子は、駆動電圧が低下し、発光効率（Ｌ／ＪおよびＥＱＥ）も参考例１と同程度となった。
【０３７１】
＜有機ＥＬ素子の作製２＞
（参考例５）
２５ｍｍ×７５ｍｍ×１．１ｍｍ厚のＩＴＯ透明電極（陽極）付きガラス基板（ジオマティック社製）をイソプロピルアルコール中で超音波洗浄を５分間行なった後、ＵＶオゾン洗浄を３０分間行なった。ＩＴＯの膜厚は、７７ｎｍとした。
洗浄後の透明電極ライン付きガラス基板を真空蒸着装置の基板ホルダーに装着し、まず透明電極ラインが形成されている側の面上に前記透明電極を覆うようにして化合物ＨＡを蒸着して膜厚５ｎｍのＨＡ膜を成膜し、正孔注入層を形成した。
次に、この正孔注入層の上に、化合物ＨＴ１を蒸着して膜厚４５ｎｍのＨＴ１膜を成膜し、第１正孔輸送層を形成した。
次に、この第１正孔輸送層の上に、化合物ＨＴ２と化合物ＲＤ１とを共蒸着により成膜し、膜厚１０ｎｍの赤色発光層を形成した。赤色発光層に含まれる化合物ＲＤ１の濃度は、６質量％とした。
次に、この赤色発光層の上に、化合物ＧＨ１と化合物ＧＨ２と化合物Ｉｒ（ｐｐｙ）３とを共蒸着により成膜し、膜厚３０ｎｍの緑色発光層を形成した。緑色発光層に含まれる化合物ＧＨ２の濃度は、４７．５％とし、化合物Ｉｒ（ｐｐｙ）３の濃度は、５質量％とした。
次に、この緑色発光層の上に、化合物ＥＴ２を蒸着して、膜厚２０ｎｍの第１電子輸送層を形成した。
次に、この第１電子輸送層の上に、化合物ＥＴ３と金属Ｌｉとを共蒸着により成膜し、膜厚１５ｎｍの第２電子輸送層を形成した。第２電子輸送層に含まれるＬｉの濃度は、４質量％とした。
この第２電子輸送層の上に金属Ａｌを蒸着して、膜厚８０ｎｍの金属陰極を形成した。
このようにして、参考例５に係る有機ＥＬ素子を作製した。
参考例５の有機ＥＬ素子の素子構成を略式的に示すと、次のとおりである。
ITO(77)/HA(5)/HT1(45)/HT2:RD1(10:6%)/GH1:GH2:Ir(ppy)3(30:47.5%,5%)/ET2(20)/ET3:Li(15:4%)/Al(80)
なお、括弧内の数字は、膜厚（単位：ｎｍ）を示す。また、同じく括弧内において、パーセント表示された数字は、赤色発光層における化合物ＲＤ１の濃度（質量％）、緑色発光層における化合物ＧＨ２およびＩｒ（ｐｐｙ）３の濃度（質量％）または第２電子輸送層におけるＬｉの濃度（質量％）を示す。
【０３７２】
（参考例６）
２５ｍｍ×７５ｍｍ×１．１ｍｍ厚のＩＴＯ透明電極（陽極）付きガラス基板（ジオマティック社製）をイソプロピルアルコール中で超音波洗浄を５分間行なった後、ＵＶオゾン洗浄を３０分間行なった。ＩＴＯの膜厚は、７７ｎｍとした。
洗浄後の透明電極ライン付きガラス基板を真空蒸着装置の基板ホルダーに装着し、まず透明電極ラインが形成されている側の面上に前記透明電極を覆うようにして化合物ＨＡを蒸着して膜厚５ｎｍのＨＡ膜を成膜し、正孔注入層を形成した。
次に、この正孔注入層の上に、化合物ＨＴ１を蒸着して膜厚４０ｎｍのＨＴ１膜を成膜し、第１正孔輸送層を形成した。
次に、この第１正孔輸送層の上に、化合物ＨＴ２を蒸着して膜厚１０ｎｍのＨＴ２膜を成膜し、第２正孔輸送層を形成した。
次に、この第２正孔輸送層の上に、化合物ＧＨ１と化合物ＧＨ２と化合物Ｉｒ（ｂｚｑ）３とを共蒸着により成膜し、膜厚３０ｎｍの黄色発光層を形成した。黄色発光層に含まれる化合物ＧＨ２の濃度は、４７．５質量％とし、化合物Ｉｒ（ｂｚｑ）３の濃度は、５質量％とした。
次に、この黄色発光層の上に、化合物ＥＴ２を蒸着して、膜厚２０ｎｍの第１電子輸送層を形成した。
次に、この第１電子輸送層の上に、化合物ＥＴ３と金属Ｌｉとを共蒸着により成膜し、膜厚１５ｎｍの第２電子輸送層を形成した。第２電子輸送層に含まれるＬｉの濃度は、４質量％とした。
この第２電子輸送層の上に金属Ａｌを蒸着して、膜厚８０ｎｍの金属陰極を形成した。
このようにして、参考例６に係る有機ＥＬ素子を作製した。
参考例６の有機ＥＬ素子の素子構成を略式的に示すと、次のとおりである。
ITO(77)/HA(5)/HT1(40)/HT2(10)/GH1:GH2:Ir(bzq)3(30:47.5%,5%)/ET2(20)/ET3:Li(15:4%)/Al(80)
なお、括弧内の数字は、膜厚（単位：ｎｍ）を示す。また、同じく括弧内において、パーセント表示された数字は、黄色発光層における化合物ＧＨ２および化合物Ｉｒ（ｂｚｑ）３の濃度（質量％）または第２電子輸送層におけるＬｉの濃度（質量％）を示す。
【０３７３】
〔有機ＥＬ素子の評価２〕
参考例５および参考例６において作製した有機ＥＬ素子について、前述と同様の評価を行った。なお、参考例５および参考例６については、寿命（ＺＴ９０）の代わりに、寿命（ＸＴ９０）を測定した。評価結果を表２および表３に示す。
【０３７４】
・寿命（ＸＴ９０）
Ｘ（ｔ）は、赤色の刺激値の劣化程度を表す指標であり、下記計算式により算出される。
Ｘ（ｔ）＝［ＣＩＥｘ/ＣＩＥｙ］×（Ｌ（ｔ））
試験開始時（ｔ＝０）の初期値Ｘ（０）に対し、ｔ時間後の値をＸ（ｔ）としたとき、Ｘ（ｔ）/Ｘ（０）＝０．９となる時間（単位：ｈ）を寿命（ＸＴ９０）とした。
【０３７５】
【表２】
2018156721.tif 000236
【０３７６】
【表３】
2018156721.tif 000237
【０３７７】
〔実施例および比較例〕
実施例および比較例は、タンデム型の有機ＥＬ素子に関する。
【０３７８】
＜有機ＥＬ素子の作製３＞
（実施例１）
２５ｍｍ×７５ｍｍ×１．１ｍｍ厚のＩＴＯ透明電極（陽極）付きガラス基板（ジオマティック社製）をイソプロピルアルコール中で超音波洗浄を５分間行なった後、ＵＶオゾン洗浄を３０分間行なった。ＩＴＯの膜厚は、７７ｎｍとした。
洗浄後の透明電極ライン付きガラス基板を真空蒸着装置の基板ホルダーに装着し、まず透明電極ラインが形成されている側の面上に赤緑発光層を含む第二発光ユニットを形成し、第二発光ユニットの上に電荷発生層を形成し、電荷発生層の上に青色発光層を含む第一発光ユニットを形成し、第一発光ユニットの上に陰極を形成した。
【０３７９】
第二発光ユニットについて説明する。まず、前記透明電極を覆うようにして化合物ＨＡを蒸着して膜厚５ｎｍのＨＡ膜を成膜し、正孔注入層を形成した。
次に、この正孔注入層の上に、化合物ＨＴ１を蒸着して膜厚４５ｎｍのＨＴ１膜を成膜し、第１正孔輸送層を形成した。
次に、この第１正孔輸送層の上に、化合物ＨＴ２と化合物ＲＤ１とを共蒸着により成膜し、膜厚１０ｎｍの赤色発光層を形成した。赤色発光層に含まれる化合物ＲＤ１の濃度は、６質量％とした。
次に、この赤色発光層の上に、化合物ＧＨ１と化合物ＧＨ２と化合物Ｉｒ（ｐｐｙ）３とを共蒸着により成膜し、膜厚３０ｎｍの緑色発光層を形成した。緑色発光層に含まれる化合物ＧＨ２の濃度は、４７．５％とし、化合物Ｉｒ（ｐｐｙ）３の濃度は、５質量％とした。
次に、この緑色発光層の上に、化合物ＥＴ２を蒸着して膜厚２０ｎｍのＥＴ２膜を成膜し、電子輸送層を形成した。
【０３８０】
電荷発生層について説明する。まず、第二発光ユニットの電子輸送層の上に、化合物ＥＴ３と金属Ｌｉとを共蒸着により成膜し、膜厚１０ｎｍのｎ型電荷発生層を形成した。ｎ型電荷発生層に含まれるＬｉの濃度は、４質量％とした。
次に、このｎ型電荷発生層の上に、化合物ＨＡを蒸着して膜厚１０ｎｍのＨＡ膜を成膜し、ｐ型電荷発生層を形成した。
【０３８１】
第一発光ユニットについて説明する。まず、電荷発生層のｐ型電荷発生層の上に、化合物ＨＴ１を蒸着して膜厚１０５ｎｍのＨＴ１膜を成膜し、第１正孔輸送層を形成した。
次に、この第１正孔輸送層の上に、化合物ＨＴ２を蒸着して膜厚１５ｎｍのＨＴ２膜を成膜し、第２正孔輸送層を形成した。
次に、この第２正孔輸送層の上に、化合物ＢＨ１及び青色蛍光発光性の化合物ＢＤ１を共蒸着により成膜し、膜厚２５ｎｍの青色発光層を形成した。発光層に含まれる化合物ＢＤ１の濃度は、３質量％とした。
この青色発光層の成膜に続けて、化合物ＥＴ１を蒸着して膜厚２０ｎｍのＥＴ１膜を成膜し、第１電子輸送層を形成した。
次に、この第１電子輸送層の上に、化合物ＥＴ３と金属Ｌｉとを共蒸着により成膜し、膜厚５ｎｍの第２電子輸送層を形成した。第２電子輸送層に含まれるＬｉの濃度は、４質量％とした。
【０３８２】
この第一発光ユニットの第２電子輸送層の上に金属Ａｌを蒸着して、膜厚８０ｎｍの金属陰極を形成した。
このようにして、実施例１に係る有機ＥＬ素子を作製した。
実施例１の有機ＥＬ素子の素子構成を略式的に示すと、次のとおりである。
ITO(77)/HA(5)/HT1(45)/HT2:RD1(10:6%)/GH1:GH2:Ir(ppy)3(30:47.5%,5%)/ET2(20)/ET3:Li(10:4%)/HA(10)/HT1(105)/HT2(15)/BH1:BD1(25:3%)/ET1(20)/ET3:Li(5:4%)/Al(80)
なお、括弧内の数字は、膜厚（単位：ｎｍ）を示す。また、同じく括弧内において、パーセント表示された数字は、赤色発光層における化合物ＲＤ１の濃度（質量％）、緑色発光層における化合物ＧＨ２およびＩｒ（ｐｐｙ）３の濃度（質量％）、青色発光層における化合物ＢＤ１の濃度（質量％）、または第２電子輸送層におけるＬｉの濃度（質量％）を示す。下記比較例１においても同様である。
【０３８３】
（比較例１）
比較例１の有機ＥＬ素子は、実施例１の青色発光層を含む第一発光ユニットにおいて、青色発光層における化合物ＢＨ１の代わりに化合物ＢＨ２を用いたこと、並びに第１電子輸送層における化合物ＥＴ１の代わりに化合物ＥＴ２を用いたこと以外は、実施例１と同様にして作製した。
比較例１の有機ＥＬ素子の素子構成を略式的に示すと、次のとおりである。
ITO(77)/HA(5)/HT1(45)/HT2:RD1(10:6%)/GH1:GH2:Ir(ppy)3(30:47.5%,5%)/ET2(20)/ET3:Li(10:4%)/HA(10)/HT1(105)/HT2(15)/BH2:BD1(25:3%)/ET2(20)/ET3:Li(5:4%)/Al(80)
【０３８４】
（比較例２）
２５ｍｍ×７５ｍｍ×１．１ｍｍ厚のＩＴＯ透明電極（陽極）付きガラス基板（ジオマティック社製）をイソプロピルアルコール中で超音波洗浄を５分間行なった後、ＵＶオゾン洗浄を３０分間行なった。ＩＴＯの膜厚は、１３０ｎｍとした。
洗浄後の透明電極ライン付きガラス基板を真空蒸着装置の基板ホルダーに装着し、まず透明電極ラインが形成されている側の面上に青色発光層を含む第二発光ユニットを形成し、第二発光ユニットの上に電荷発生層を形成し、電荷発生層の上に赤色発光層および緑色発光層を含む第一発光ユニットを形成し、第一発光ユニットの上に陰極を形成した。
【０３８５】
第二発光ユニットについて説明する。まず、前記透明電極を覆うようにして化合物ＨＡを蒸着して膜厚５ｎｍのＨＡ膜を成膜し、正孔注入層を形成した。
次に、この正孔注入層の上に、化合物ＨＴ１を蒸着して膜厚８０ｎｍのＨＴ１膜を成膜し、第１正孔輸送層を形成した。
次に、この第１正孔輸送層の上に、化合物ＨＴ２を蒸着して膜厚１５ｎｍのＨＴ２膜を成膜し、第２正孔輸送層を形成した。
次に、この第２正孔輸送層の上に、化合物ＢＨ１及び青色蛍光発光性の化合物ＢＤ１を共蒸着により成膜し、膜厚２５ｎｍの青色発光層を形成した。発光層に含まれる化合物ＢＤ１の濃度は、３質量％とした。
この青色発光層の成膜に続けて、化合物ＥＴ１を蒸着して膜厚２０ｎｍのＥＴ１膜を成膜し、電子輸送層を形成した。
【０３８６】
電荷発生層について説明する。まず、第二発光ユニットの電子輸送層の上に、化合物ＥＴ３と金属Ｌｉとを共蒸着により成膜し、膜厚１０ｎｍのｎ型電荷発生層を形成した。ｎ型電荷発生層に含まれるＬｉの濃度は、４質量％とした。
次に、このｎ型電荷発生層の上に、化合物ＨＡを蒸着して膜厚１０ｎｍのＨＡ膜を成膜し、ｐ型電荷発生層を形成した。
【０３８７】
第一発光ユニットについて説明する。まず、電荷発生層のｐ型電荷発生層の上に、化合物ＨＴ１を蒸着して膜厚４０ｎｍのＨＴ１膜を成膜し、正孔輸送層を形成した。
次に、この正孔輸送層の上に、化合物ＨＴ２と化合物ＲＤ１とを共蒸着により成膜し、膜厚１０ｎｍの赤色発光層を形成した。赤色発光層に含まれる化合物ＲＤ１の濃度は、６質量％とした。
次に、この赤色発光層の上に、化合物ＧＨ１と化合物ＧＨ２と化合物Ｉｒ（ｐｐｙ）３とを共蒸着により成膜し、膜厚３０ｎｍの緑色発光層を形成した。緑色発光層に含まれる化合物ＧＨ２の濃度は、４７．５％とし、化合物Ｉｒ（ｐｐｙ）３の濃度は、５質量％とした。
次に、この緑色発光層の上に、化合物ＥＴ２を蒸着して膜厚２０ｎｍのＥＴ２膜を成膜し、第１電子輸送層を形成した。
次に、この第１電子輸送層の上に、化合物ＥＴ３と金属Ｌｉとを共蒸着により成膜し、膜厚１５ｎｍの第２電子輸送層を形成した。第２電子輸送層に含まれるＬｉの濃度は、４質量％とした。
【０３８８】
この第一発光ユニットの第２電子輸送層の上に金属Ａｌを蒸着して、膜厚８０ｎｍの金属陰極を形成した。
このようにして、比較例２に係る有機ＥＬ素子を作製した。
比較例２の有機ＥＬ素子の素子構成を略式的に示すと、次のとおりである。
ITO(130)/HA(5)/HT1(80)/HT2(15)/BH1:BD1(25:3%)/ET1(20)/ET3:Li(10,4%)/HA(10)/HT1(40)/HT2:RD1(10:6%)/GH1:GH2:Ir(ppy)3(30: 47.5%,5%)/ET2(20)/ET3:Li(15:4%)/Al(80)
なお、括弧内の数字は、膜厚（単位：ｎｍ）を示す。また、同じく括弧内において、パーセント表示された数字は、赤色発光層における化合物ＲＤ１の濃度（質量％）、緑色発光層における化合物ＧＨ２およびＩｒ（ｐｐｙ）３の濃度（質量％）、青色発光層における化合物ＢＤ１の濃度（質量％）、または第２電子輸送層におけるＬｉの濃度（質量％）を示す。下記比較例３においても同様である。
【０３８９】
（比較例３）
比較例３の有機ＥＬ素子は、比較例２の第二発光ユニットにおいて、青色発光層における化合物ＢＨ１の代わりに化合物ＢＨ２を用いたこと、並びに電子輸送層における化合物ＥＴ１の代わりに化合物ＥＴ２を用いたこと以外は、比較例２と同様にして作製した。
比較例３の有機ＥＬ素子の素子構成を略式的に示すと、次のとおりである。
ITO(130)/HA(5)/HT1(80)/HT2(15)/BH2:BD1(25:3%)/ET2(20)/ET3:Li(10,4%)/HA(10)/HT1(40)/HT2:RD1(10:6%)/GH1:GH2:Ir(ppy)3(30: 47.5%,5%)/ET2(20)/ET3:Li(15:4%)/Al(80)
【０３９０】
〔有機ＥＬ素子の評価３〕
実施例１および比較例２〜３において作製した有機ＥＬ素子について、前述と同様の評価を行った。評価結果を表４および表５に示す。
【０３９１】
【表４】
2018156721.tif 000238
【０３９２】
【表５】
2018156721.tif 000239
【０３９３】
青色発光層に化合物ＢＨ１を用いた実施例１の有機ＥＬ素子は、青色発光層に化合物ＢＨ２を用いた比較例１と比べると、駆動電圧が低く、発光効率も高く、寿命（ＬＴ９０、ＺＴ９０およびＸＴ９０）が長かった。
青色発光層を電荷発生層と陰極との間に有する実施例１の有機ＥＬ素子は、青色発光層を陽極と電荷発生層との間に有する比較例２や３の有機ＥＬ素子と比べると、発光効率が同等程度に維持されながら、駆動電圧が低く、寿命が長かった。
【０３９４】
図３には、実施例１および比較例１に係る有機ＥＬ素子における青色の刺激値の経時変化を示すグラフが示されている。縦軸は、Ｚ（ｔ）/Ｚ（０）であり、横軸は時間（単位：ｈ）である。図３に示されているように電荷発生層と陰極との間に、本願所定の化合物を含む青色発光層を設けることにより、Ｚ（ｔ）/Ｚ（０）＝０．９５に減少するまでの寿命が顕著に長くなった。
【０３９５】
＜有機ＥＬ素子の作製４＞
（実施例２）
実施例２の有機ＥＬ素子は、実施例１の有機ＥＬ素子における赤色発光層および緑色発光層を含む第二発光ユニットに代えて、黄色発光層を含む第二発光ユニットを有する点で実施例１と相違し、その他の点は、実施例１と同様に作製した。
実施例２の第二発光ユニットは、実施例１の赤色発光層に代えて化合物ＨＴ２を蒸着して膜厚１０ｎｍのＨＴ２膜を成膜し、第２正孔輸送層を形成したこと、並びに緑色発光層に代えて化合物ＧＨ１と化合物ＧＨ２と化合物Ｉｒ（ｂｚｑ）３とを共蒸着により成膜し、膜厚３０ｎｍの黄色発光層を形成したこと以外は、実施例１と同様に作製した。実施例２の黄色発光層に含まれる化合物ＧＨ２の濃度は、４７．５％とし、化合物Ｉｒ（ｂｚｑ）３の濃度は、５質量％とした。
実施例２の有機ＥＬ素子の素子構成を略式的に示すと、次のとおりである。
ITO(77)/HA(5)/HT1(45)/HT2(10)/GH1:GH2:Ir(bzq)3(30:47.5%,5%)/ET2(20)/ET3:Li(10:4%)/HA(10)/HT1(105)/HT2(15)/BH1:BD1(25:3%)/ET1(20)/ET3:Li(5:4%)/Al(80)
なお、括弧内の数字は、膜厚（単位：ｎｍ）を示す。また、同じく括弧内において、パーセント表示された数字は、黄色発光層における化合物ＧＨ２およびＩｒ（ｂｚｑ）３の濃度（質量％）、青色発光層における化合物ＢＤ１の濃度（質量％）、または電子輸送層におけるＬｉの濃度（質量％）を示す。
【０３９６】
（比較例４）
比較例４の有機ＥＬ素子は、実施例２の青色発光層を含む第一発光ユニットにおいて、青色発光層における化合物ＢＨ１の代わりに化合物ＢＨ２を用いたこと、並びに第１電子輸送層における化合物ＥＴ１の代わりに化合物ＥＴ２を用いたこと以外は、実施例２と同様にして作製した。
比較例４の有機ＥＬ素子の素子構成を略式的に示すと、次のとおりである。
ITO(77)/HA(5)/HT1(45)/HT2(10)/GH1:GH2:Ir(bzq)3(30:47.5%,5%)/ET2(20)/ET3:Li(10:4%)/HA(10)/HT1(105)/HT2(15)/BH2:BD1(25:3%)/ET2(20)/ET3:Li(5:4%)/Al(80)
【０３９７】
（比較例５）
比較例５の有機ＥＬ素子は、比較例２の赤色発光層及び緑色発光層を含む第一発光ユニットに代えて、黄色発光層を含む第一発光ユニットを有する点で、比較例２の有機ＥＬ素子と相違し、その他の点は、比較例２と同様に作製した。
比較例５の第一発光ユニットは、比較例２の赤色発光層に代えて化合物ＨＴ２を蒸着して膜厚１０ｎｍのＨＴ２膜を成膜し、第２正孔輸送層を形成したこと、並びに緑色発光層に代えて化合物ＧＨ１と化合物ＧＨ２と化合物Ｉｒ（ｂｚｑ）３とを共蒸着により成膜し、膜厚３０ｎｍの黄色発光層を形成したこと以外は、比較例２と同様に作製した。比較例５の黄色発光層に含まれる化合物ＧＨ２の濃度は、４７．５％とし、化合物Ｉｒ（ｂｚｑ）３の濃度は、５質量％とした。
比較例５の有機ＥＬ素子の素子構成を略式的に示すと、次のとおりである。
ITO(130)/HA(5)/HT1(80)/HT2(15)/BH1:BD1(25:3%)/ET1(20)/ET3:Li(10,4%)/HA(10)/HT1(40)/HT2(10)/GH1:GH2:Ir(bzq)3(30:47.5%,5%)/ET2(20)/ET3:Li(15:4%)/Al(80)
【０３９８】
（比較例６）
比較例６の有機ＥＬ素子は、比較例５の青色発光層を含む第二発光ユニットにおいて、青色発光層における化合物ＢＨ１の代わりに化合物ＢＨ２を用いたこと、並びに電子輸送層における化合物ＥＴ１の代わりに化合物ＥＴ２を用いたこと以外は、比較例５と同様にして作製した。
比較例６の有機ＥＬ素子の素子構成を略式的に示すと、次のとおりである。
ITO(130)/HA(5)/HT1(80)/HT2(15)/BH2:BD1(25:3%)/ET2(20)/ET3:Li(10,4%)/HA(10)/HT1(40)/HT2(10)/GH1:GH2:Ir(bzq)3(30: 47.5%,5%)/ET2(20)/ET3:Li(15:4%)/Al(80)
【０３９９】
〔有機ＥＬ素子の評価４〕
実施例２および比較例４〜６において作製した有機ＥＬ素子について、前述と同様の評価を行った。評価結果を表６および表７に示す。
【０４００】
【表６】
2018156721.tif 000240
【０４０１】
【表７】
2018156721.tif 000241
【０４０２】
青色発光層に化合物ＢＨ１を用いた実施例２の有機ＥＬ素子は、青色発光層に化合物ＢＨ２を用いた比較例４と比べると、駆動電圧が低く、発光効率も高く、寿命（ＬＴ９０、ＺＴ９０およびＸＴ９０）が長かった。
青色発光層を電荷発生層と陰極との間に有する実施例２の有機ＥＬ素子は、青色発光層を陽極と電荷発生層との間に有する比較例５や６の有機ＥＬ素子と比べると、発光効率が同等程度に維持されながら、駆動電圧が低く、寿命が長かった。
【符号の説明】
【０４０３】
１…有機ＥＬ素子、１Ａ…有機ＥＬ素子、３…陽極、４…陰極、５…電荷発生層、５Ａ…第一電荷発生層、５Ｂ…第二電荷発生層、１０…第一発光ユニット、１１…正孔輸送層、１２…青色発光層（第一の青色発光層）、１３…電子輸送層、２０…第二発光ユニット、２０Ａ…第二発光ユニット、２２…正孔輸送層、２３…赤色発光層、２４…緑色発光層、２５…電子輸送層、２６…赤緑混色発光層、３０…第三発光ユニット、３２…正孔輸送層、３３…第二の青色発光層、３４…電子輸送層。
【図１】
2018156721.tif 000257
【図２】
2018156721.tif 000258
【図３】
2018156721.tif 000259